(57)【要約】  複数の芳香族環が連結してなる環状化合物を炭素源と反応させることにより、所望の直径を有するカーボンナノチューブ（ＣＮＴ）を選択的に製造する。上記反応は、気体状の炭素源を供給して減圧下で加熱して反応させることが好ましい。また、前記複数の芳香族環が連結してなる環状化合物は、複数の２価の芳香族炭化水素基が連結してなる環状化合物であることが好ましく、シクロパラフェニレン化合物、シクロパラフェニレン化合物の少なくとも１個のフェニレン基がナフチレン基等の縮合環基で置換された修飾シクロパラフェニレン化合物であることが好ましい。
2012121354.tif 000002
【特許請求の範囲】
【請求項１】
複数の芳香族環が連結してなる環状化合物に炭素源を反応させることを特徴とするカーボンナノチューブの製造方法。
【請求項２】
前記反応が、気体状の炭素源を供給して減圧下で加熱して反応させる、請求項１に記載の製造方法。
【請求項３】
前記複数の芳香族環が連結してなる環状化合物が、複数の２価の芳香族炭化水素基が連結してなる環状化合物（カーボンナノリング）である、請求項１又は２に記載の製造方法。
【請求項４】
前記複数の２価の芳香族炭化水素基が連結してなる環状化合物（カーボンナノリング）が、シクロパラフェニレン化合物、又は当該シクロパラフェニレン化合物の少なくとも１個のフェニレン基が２価の縮合多環芳香族炭化水素基で置換された修飾シクロパラフェニレン化合物である、請求項３に記載の製造方法。
【請求項５】
前記複数の２価の芳香族炭化水素基が連結してなる環状化合物（カーボンナノリング）が、一般式（１）：
【化１】
2012121354.tif 000075
（式中、ａは６以上の整数を示す。）
で表されるシクロパラフェニレン化合物、又は、当該一般式（１）で表されるシクロパラフェニレン化合物の少なくとも１個のフェニレン基が、一般式（２）：
【化２】
2012121354.tif 000076
（式中、ｂは１以上の整数を示す。）
で表される基で置換された修飾シクロパラフェニレン化合物である、請求項４に記載の製造方法。
【請求項６】
前記シクロパラフェニレン化合物が、一般式（１）におけるａが６〜１００の整数である化合物である、請求項５に記載の製造方法。
【請求項７】
前記複数の２価の芳香族炭化水素基が連結してなる環状化合物（カーボンナノリング）が、一般式（１）で表されるシクロパラフェニレン化合物である、請求項５又は６に記載の製造方法。
【請求項８】
前記複数の２価の芳香族炭化水素基が連結してなる環状化合物（カーボンナノリング）が、一般式（３）：
【化３】
2012121354.tif 000077
（式中、Ｒ２は同じか又は異なり、それぞれフェニレン基又は２価の縮合多環芳香族炭化水素基；Ｒ４は同じか又は異なり、それぞれフェニレン基又は２価の縮合多環芳香族炭化水素基；ｍは同じか又は異なり、それぞれ０以上の整数；ｎは同じか又は異なり、それぞれ１以上の整数を示す。）
で表される環状化合物、一般式（４）：
【化４】
2012121354.tif 000078
（式中、ｄは１以上の整数を示す。）
で表される環状化合物、又は一般式（１３）：
【化５】
2012121354.tif 000079
［式中、Ｒ７は同じか又は異なり、それぞれフェニレン基又は２価の縮合多環芳香族炭化水素基基；ｌは１０、１１又は１３である。］
で示される環状化合物である、請求項３に記載の製造方法。
【請求項９】
前記炭素源が、炭化水素化合物、アルコール化合物、エーテル化合物及びエステル化合物からなる群より選ばれる少なくとも１種である、請求項１〜８のいずれかに記載の製造方法。
【請求項１０】
前記反応が、気体状の炭素源を供給しながら、１０−４〜１０５Ｐａの圧力下で４００〜１２００℃で加熱処理して反応させる、請求項１〜９のいずれかに記載の製造方法。
【請求項１１】
複数の芳香族環が連結してなる環状化合物に炭素源を反応させることにより得られたカーボンナノチューブ。
【請求項１２】
前記反応が、気体状の炭素源を供給して減圧下で加熱して反応させる、請求項１１に記載のカーボンナノチューブ。
【請求項１３】
単層カーボンナノチューブである、請求項１１又は１２に記載のカーボンナノチューブ。
【発明の詳細な説明】
【技術分野】
【０００１】
本発明は、複数の芳香環が連結しπ電子共役系を保持してなる環状化合物をテンプレートに用いて、カーボンナノチューブ（ＣＮＴ）を製造する方法に関する。
【背景技術】
【０００２】
従来、炭素原子を含むナノ構造体としては、２次元のグラフェンシートを筒状に巻いた構造を有するカーボンナノチューブが知られている。【０００３】
カーボンナノチューブは、高い導電性、高い機械的強度、優れた弾性、耐熱性、軽さ等の性質を有していることから、化学分野、電子工学分野、生命科学分野等の様々な分野への応用が期待されている。【０００４】
カーボンナノチューブの製造方法としては、例えば、アーク放電法、レーザー・ファネス法及び化学気相成長法（ＣＶＤ法）等が知られている。しかし、これらの製造方法では、チューブの径や長さの制御が困難であり、様々な径と長さを有するカーボンナノチューブの混合物でしか得られないという問題がある。カーボンナノチューブは上記の用途に用いる場合その物性が均質であることが望まれるため、所望の化学構造を有するカーボンナノチューブを選択的に製造する方法が強く求められている。【０００５】
近年、カーボンナノチューブの最小の構成単位である、シクロパラフェニレン化合物の研究が報告されている。【０００６】
例えば、非特許文献１には、１，４−ジヨードベンゼン及びベンゾキノンを原料に用いて、９、１２又は１８個のベンゼン環が連なった輪状構造を有するシクロパラフェニレン化合物を混合物として製造する方法が記載されている。【０００７】
非特許文献２及び３には、１，４−シクロヘキサンジオンと１，４−ジヨードベンゼンとを用いて、規則的にベンゼン環が１２個連なった輪状構造を有するシクロパラフェニレン化合物を製造する方法が記載されている。【０００８】
非特許文献４には、正方形のビフェニレン白金錯体を臭素で還元的脱離して規則的にベンゼン環が８個連なった輪状構造を有するシクロパラフェニレン化合物を製造する方法が記載されている。【０００９】
上記非特許文献に開示されているシクロパラフェニレン化合物は、複数のフェニレン基が単結合で連結した輪状の化学構造を有し、アームチェア型の単層カーボンナノチューブ（ＣＮＴ）の最小の構成単位として興味深い物性を有している。
【先行技術文献】
【非特許文献】
【００１０】
【非特許文献１】Jasti, R. et al., J. Am. Chem. Soc., 2008, 130(52), 17646
【非特許文献２】Itami, K. et al., Angew. Chem. Int. Ed., 2009, 48, 6112
【非特許文献３】Itami, K. et al., Angew. Chem. Int. Ed., 2010, 49, 10202
【非特許文献４】Yamago, S. et al., Angew. Chem. Int. Ed., 2009, 49, 757
【発明の概要】
【発明が解決しようとする課題】
【００１１】
本発明は、所望の径を有するカーボンナノチューブ（以下、「ＣＮＴ」と表記する）を選択的に製造する方法を提供することを目的とする。
【課題を解決するための手段】
【００１２】
本発明者らは、上記の課題を解決するため鋭意研究を行った結果、複数の芳香族環が連結しπ電子共役系を保持してなる環状化合物をテンプレートに用いて、これをエタノール等の炭素源と共に加熱処理することにより、当該テンプレートの輪の径が保持された単層カーボンナノチューブ（ＳＷＣＮＴｓ）が製造できることを見出した。【００１３】
典型的なテンプレートとして、２価の芳香族炭化水素基が連結してなる環状化合物が挙げられる。これを「カーボンナノリング」と表記する。カーボンナノリングの具体例としては、アームチェア型単層カーボンナノチューブの最短骨格である「シクロパラフェニレン化合物」（非特許文献１〜４を参照）、当該シクロパラフェニレン化合物の少なくとも１個のフェニレン基が２価の縮合多環芳香族炭化水素基（例えば、２，６−ナフチレン基等）で置換された「修飾シクロパラフェニレン化合物」等が挙げられる。【００１４】
本発明のＣＮＴの製造方法によれば、上記テンプレート（環状化合物）を用いてこれに炭素源を作用させることにより、環状化合物の中心軸方向にグラフェンシートを成長させて、当該環状化合物の直径の大きさをほぼ保持したカーボンナノチューブ（ＣＮＴ）を選択的に製造することができる。そのため、本発明方法は、直径がほぼ一定のＣＮＴを選択的に製造し得る極めて画期的な製造方法である。例えば、図１に、ｎ個のパラフェニレンが連結したシクロパラフェニレン化合物（［ｎ］ＣＰＰ）に炭素源を反応させてアームチェア型単層カーボンナノチューブが形成される模式図を示す。【００１５】
かかる知見に基づきさらに研究を行った結果、本発明を完成するに至った。【００１６】
即ち、本発明は、下記のカーボンナノチューブ（ＣＮＴ）の製造方法及びカーボンナノチューブ（ＣＮＴ）を提供する。【００１７】
項１．複数の芳香族環が連結してなる環状化合物に炭素源を反応させることを特徴とするカーボンナノチューブの製造方法。【００１８】
項２．前記反応が、気体状の炭素源を供給して減圧下で加熱して反応させる、項１に記載の製造方法。【００１９】
項３．前記複数の芳香族環が連結してなる環状化合物が、複数の２価の芳香族炭化水素基が連結してなる環状化合物（カーボンナノリング）である、項１又は２に記載の製造方法。【００２０】
項４．前記複数の２価の芳香族炭化水素基が連結してなる環状化合物（カーボンナノリング）が、シクロパラフェニレン化合物、又は当該シクロパラフェニレン化合物の少なくとも１個のフェニレン基が２価の縮合多環芳香族炭化水素基で置換された修飾シクロパラフェニレン化合物である、項３に記載の製造方法。【００２１】
項５．前記複数の２価の芳香族炭化水素基が連結してなる環状化合物（カーボンナノリング）が、一般式（１）：【００２２】
【化１】
2012121354.tif 000003
【００２３】
（式中、ａは６以上の整数を示す。）
で表されるシクロパラフェニレン化合物、又は、当該一般式（１）で表されるシクロパラフェニレン化合物の少なくとも１個のフェニレン基が、一般式（２）：【００２４】
【化２】
2012121354.tif 000004
【００２５】
（式中、ｂは１以上の整数を示す。）
で表される基で置換された修飾シクロパラフェニレン化合物である、項４に記載の製造方法。【００２６】
項６．前記シクロパラフェニレン化合物が、一般式（１）におけるａが６〜１００の整数である化合物である、項５に記載の製造方法。【００２７】
項７．前記複数の２価の芳香族炭化水素基が連結してなる環状化合物（カーボンナノリング）が、一般式（１）で表されるシクロパラフェニレン化合物である、項５又は６に記載の製造方法。【００２８】
項８．前記複数の２価の芳香族炭化水素基が連結してなる環状化合物（カーボンナノリング）が、一般式（３）：【００２９】
【化３】
2012121354.tif 000005
【００３０】
（式中、Ｒ２は同じか又は異なり、それぞれフェニレン基又は２価の縮合多環芳香族炭化水素基；Ｒ４は同じか又は異なり、それぞれフェニレン基又は２価の縮合多環芳香族炭化水素基；ｍは同じか又は異なり、それぞれ０以上の整数；ｎは同じか又は異なり、それぞれ１以上の整数を示す。）
で表される環状化合物、一般式（４）：【００３１】
【化４】
2012121354.tif 000006
【００３２】
（式中、ｄは１以上の整数を示す。）
で表される環状化合物、又は一般式（１３）：【００３３】
【化５】
2012121354.tif 000007
【００３４】
（式中、Ｒ７は同じか又は異なり、それぞれフェニレン基又は２価の縮合多環芳香族炭化水素基基；ｌは１０、１１又は１３である。）
で示される環状化合物である、項３に記載の製造方法。【００３５】
項９．前記炭素源が、炭化水素化合物、アルコール化合物、エーテル化合物及びエステル化合物からなる群より選ばれる少なくとも１種である、項１〜８のいずれかに記載の製造方法。【００３６】
項１０．前記反応が、気体状の炭素源を供給しながら、１０−４〜１０５Ｐａの圧力下で４００〜１２００℃で加熱処理して反応させる、項１〜９のいずれかに記載の製造方法。【００３７】
項１１．複数の芳香族環が連結してなる環状化合物に炭素源を反応させることにより得られたカーボンナノチューブ。【００３８】
項１２．前記反応が、気体状の炭素源を供給して減圧下で加熱して反応させる、項１１に記載のカーボンナノチューブ。【００３９】
項１３．単層カーボンナノチューブである、項１１又は１２に記載のカーボンナノチューブ。
【発明の効果】
【００４０】
本発明の製造方法によれば、複数の芳香族環が連結しπ電子共役系を保持してなる環状化合物をテンプレートに用いることにより、当該テンプレートの輪の径が保持された単層カーボンナノチューブ（ＳＷＣＮＴｓ）が製造できる。【００４１】
テンプレートとして、例えば、シクロパラフェニレン化合物、修飾シクロパラフェニレン化合物等の複数の２価の芳香族炭化水素基が連結してなる環状化合物（カーボンナノリング）を用いることができる。これらのテンプレートは種々のものを選択することができ、公知の方法及び本明細書に記載の方法に基づき容易に製造することができる。【００４２】
本発明の製造方法を用いれば、このテンプレートの構造に由来して、アームチェア型、キラル型等の種々のＣＮＴを製造することができる。例えば、シクロパラフェニレン化合物をテンプレートとすれば、一定の直径を有するアームチェア型ＣＮＴを選択的に製造することができる。また、修飾シクロパラフェニレン化合物をテンプレートとすれば、一定の直径を有するキラル型ＣＮＴを選択的に製造することができる。【００４３】
本発明の製造方法では、従来のＣＮＴの製造方法で必須である触媒を用いる必要がないため、反応終了後に得られたＣＮＴと触媒の分離作業が不要となる。そして、従来の方法では使用した触媒等に起因する不純物が多数存在するが、本発明の方法では純度の高いＣＮＴを製造することが出来る。また、本発明の製造方法では、比較的低温の加熱処理で実施することができるため、製造装置の制約がなく安価に製造することができる。【００４４】
このように、本発明の方法は、所望の直径を有するＣＮＴを選択的かつ効率的に製造することができる画期的な方法である。
【図面の簡単な説明】
【００４５】
【図１】ｎ個のパラフェニレンが連結したシクロパラフェニレン化合物（［ｎ］ＣＰＰ）からアームチェア型単層ＣＮＴが形成される模式図を示す。
【図２】実施例１で得られたＣＮＴの透過型電子顕微鏡写真である。
【図３】実施例１で得られたＣＮＴの透過型電子顕微鏡写真である。
【図４】実施例１で得られたＣＮＴの透過型電子顕微鏡で測定した直径の分布を示すグラフである。
【図５】実施例１で得られたＣＮＴのラマン分光法によるレーザーの励起波長とラマンスペクトルの関係を示す。
【図６】実施例２で得られたＣＮＴのラマン分光法によるレーザーの励起波長とラマンスペクトルの関係を示す。
【発明を実施するための形態】
【００４６】
本発明のＣＮＴの製造方法は、複数の芳香族環が連結してなる環状化合物を炭素源と反応させることを特徴とする。
【００４７】
１．複数の芳香族環が連結してなる環状化合物（テンプレート）
本発明のＣＮＴの製造方法において、複数の芳香族環が連結してなる環状化合物を製造原料として用いることができる。換言すれば、当該環状化合物を、ＣＮＴの鋳型（テンプレート）として用いることができる。
【００４８】
複数の芳香族環が連結してなる環状化合物とは、複数の芳香族環がπ電子共役系を保持して輪状に連結した化合物を意味する。芳香族環が連結してなる環状化合物として、例えば、複数の２価の芳香族炭化水素基が連結してなる環状化合物（カーボンナノリング）等が挙げられる。
【００４９】
複数の２価の芳香族炭化水素基が連結してなる環状化合物（カーボンナノリング）としては、例えば、シクロパラフェニレン化合物、当該シクロパラフェニレン化合物の少なくとも１個のフェニレン基が２価の縮合多環芳香族炭化水素基で置換された修飾シクロパラフェニレン化合物等が挙げられる。
【００５０】
シクロパラフェニレン化合物としては、６個以上のフェニレン基を有するシクロパラフェニレン化合物が挙げられる。具体的には、一般式（１）：
【００５１】
【化６】
2012121354.tif 000008
【００５２】
（式中、ａは６以上の整数を示す。）
で表される化合物が挙げられる。ａは好ましくは６〜１００、より好ましくは８〜５０、さらに好ましくは８〜３０、さらに好ましくは９〜２０の整数、特に好ましくは１０〜１８である。具体的には、ａは６、７、８、９、１０、１１、１２、１３、１４、１５、１６、１７、１８、１９、２０等が挙げられ、特に９、１０、１１、１２、１３、１４、１５、１６、１７、１８等が挙げられる。
【００５３】
一般式（１）で表される化合物におけるリングの直径は、ａが９〜１２の場合には１．２〜１．７ｎｍ程度であり、ａが１３〜１６の場合には１．８〜２．４ｎｍ程度であり、また、ａが１３〜１８の場合には１．８〜２．５ｎｍ程度である。
【００５４】
本発明のＣＮＴの製造方法では、出発物質である環状化合物の径がＣＮＴの直径にほぼ転写されるため、ほぼ均一な径を有するＣＮＴを製造することができる。
【００５５】
また、修飾シクロパラフェニレン化合物は、上記シクロパラフェニレン化合物の少なくとも１個（好ましくは１〜４個、より好ましくは１〜２個、特に好ましくは１個）のフェニレン基が２価の縮合多環芳香族炭化水素基で置換された化合物である。
【００５６】
２価の縮合多環芳香族炭化水素基としては、例えば、ナフタレン、アントラセン、フェナントレン、ナフタセン、トリフェニレン、ピレン、クリセン、ペンタセン、ヘキサセン、ペリレン等の２個以上（２〜７個、さらに２〜４個、特に２個）のベンゼン環が縮合した炭化水素から２個の水素原子を除いて得られる２価の基が挙げられる。縮合多環芳香族炭化水素基の２つの結合手の位置は、修飾シクロパラフェニレン化合物がリングを形成し得るものであれば特に限定はない。
【００５７】
２価の縮合多環芳香族炭化水素基として、好ましくは、一般式（２）：
【００５８】
【化７】
2012121354.tif 000009
【００５９】
（式中、ｂは１以上の整数を示す。）
で表される基が挙げられる。ｂは好ましくは１〜６、より好ましくは１〜３、さらに好ましくは１又は２の整数であり、特に好ましくは１である。
【００６０】
複数の２価の芳香族炭化水素基が連結してなる環状化合物（カーボンナノリング）の具体例としては、例えば、一般式（３）：
【００６１】
【化８】
2012121354.tif 000010
【００６２】
（式中、Ｒ２は同じか又は異なり、それぞれフェニレン基又は２価の縮合多環芳香族炭化水素基；Ｒ４は同じか又は異なり、それぞれフェニレン基又は２価の縮合多環芳香族炭化水素基；ｍは同じか又は異なり、それぞれ０以上の整数；ｎは同じか又は異なり、それぞれ１以上の整数を示す。）
で表される環状化合物、又は、一般式（４）：
【００６３】
【化９】
2012121354.tif 000011
【００６４】
（式中、ｄは１以上の整数を示す。）
で表される環状化合物、一般式（１３）：
【００６５】
【化１０】
2012121354.tif 000012
【００６６】
（式中、Ｒ７は同じか又は異なり、それぞれフェニレン基又は２価の縮合多環芳香族炭化水素基基；ｌは１０、１１又は１３である。）
で示される環状化合物等が挙げられる。
【００６７】
一般式（３）において、Ｒ２及びＲ４で示されるフェニレン基としては、それぞれ同一でも異なっていてもよいが、１，４−フェニレン基が好ましい。
【００６８】
一般式（３）において、Ｒ２及びＲ４で示される２価の縮合多環芳香族炭化水素基としては、それぞれ同一でも異なっていてもよいが、上述した２個以上（２〜７個、さらに２〜４個、特に２個）のベンゼン環が縮合した炭化水素から２個の水素原子を除いて得られる２価の基が挙げられる。具体的には、上述したとおりであり、好ましくは上記一般式（２）で表される基が挙げられる。
【００６９】
一般式（３）において、ｍとしては、それぞれ同一でも異なっていてもよいが、０以上の整数である。好ましくは１０以下の整数、より好ましくは５以下の整数、さらに好ましくは３以下の整数、特に好ましくは１又は２である。ｍが２以上の場合、複数のＲ４が直接結合する構成を有する。この場合、直接結合しているＲ４は同一であっても異なっていてもよい。
【００７０】
一般式（３）において、ｎとしては、それぞれ同一でも異なっていてもよいが、１以上の整数である。好ましくは１０以下の整数、より好ましくは５以下の整数、さらに好ましくは３以下の整数、特に好ましくは１又は２である。ｎが２以上の場合、複数のＲ２が直接結合する構成を有する。この場合、直接結合しているＲ２は同一であっても異なっていてもよい。
【００７１】
一般式（３）において、Ｒ２及びＲ４の少なくとも１つが２価の縮合多環芳香族炭化水素基（特に、一般式（２）で表される基）の場合、キラルなカーボンナノリングになり得る。さらに、このカーボンナノリングを、後述する本発明の製造方法のテンプレートとして用いることにより、このカーボンナノリングに由来する直径をほぼ保持したキラルなＣＮＴを製造することができる。
【００７２】
一般式（４）において、ｄは好ましくは１〜３の整数、より好ましくは１又は２を示す。
【００７３】
一般式（１３）において、Ｒ７で示されるフェニレン基及び２価の縮合多環芳香族炭化水素基としては、具体的には、一般式（３）におけるＲ２及びＲ４として説明したものと同様である。また、好ましい具体例も同様である。また、ｌは１０、１１又は１３である。
【００７４】
つまり、化合物（１３）としては、具体的には、
【００７５】
【化１１】
2012121354.tif 000013
【００７６】
である。
【００７７】
２．炭素源
本発明の製造方法で用いる炭素源としては、種々の炭素又は炭素含有化合物を用いることができ、上記のテンプレート（環状化合物）から、その輪の中心軸方向にＣＮＴのグラフェンシートを成長させることができるものであれば特に限定はない。例えば、炭素、炭化水素化合物、アルコール化合物、エーテル化合物、エステル化合物等が挙げられる。これらの１種又はその２種以上を用いることができる。
【００７８】
炭化水素化合物としては、例えば、飽和又は不飽和の脂肪族炭化水素化合物、芳香族炭化水素化合物等が挙げられる。
【００７９】
飽和の脂肪族炭化水素化合物としては、例えば、Ｃ１〜１００（好ましくはＣ１〜１０、より好ましくはＣ１〜４）の直鎖状、分岐状又は環状のアルカンが挙げられる。具体例として、メタン、エタン、プロパン、ブタン、ペンタン、ヘキサン、ヘプタン等が挙げられる。
【００８０】
不飽和の脂肪族炭化水素化合としては、例えば、二重結合を１〜３個有する、Ｃ２〜１００（好ましくはＣ２〜１０、より好ましくはＣ２〜６）の直鎖状、分岐状又は環状のアルケンが挙げられる。具体例として、エチレン、プロペン、１−ブテン、２−ブテン、ブタジエン等が挙げられ、好ましくはエチレンである。或いは、三重結合を１〜３個有する、Ｃ２〜１００（好ましくはＣ２〜１０、より好ましくはＣ２〜４）の直鎖状又は分岐状のアルキンが挙げられる。具体例として、アセチレン、プロピン等が挙げられ、好ましくはアセチレンである。
【００８１】
芳香族炭化水素化合物としては、例えば、単環又は多環の芳香族炭化水素が挙げられ、具体的にはベンゼン、トルエン、キシレン、ナフタレン、クメン、エチルベンゼン、フェナントレン、アントラセン等が挙げられる。
【００８２】
アルコール化合物としては、例えば、Ｃ１〜５０（好ましくはＣ１〜１０、より好ましくはＣ１〜４）の直鎖状、分岐状又は環状のモノ若しくはポリアルコールが挙げられる。具体例としては、メタノール、エタノール、ｎ−プロパノール、イソプロパノール、ｎ−ブタノール、イソブタノール、ｓｅｃ−ブタノール、ｔｅｒｔ−ブタノール、ｎ−ペンタノール、エチレングリコール等が挙げられる。好ましくは、メタノール、エタノール、プロパノール等である。
【００８３】
エーテル化合物としては、例えば、Ｃ２〜５０（好ましくはＣ２〜１０、より好ましくはＣ２〜４）の直鎖状、分岐状又は環状のエーテルが挙げられる。具体例としては、ジメチルエーテル、ジエチルエーテル、ジイソプロピルエーテル、ジイソブチルエーテル、テトラヒドロフラン、ジオキサン等が挙げられる。
【００８４】
エステル化合物としては、例えば、式：Ｒ５−Ｃ（＝Ｏ）Ｏ−Ｒ６（式中、Ｒ５は水素原子又はＣ１〜１０のアルキル基を示す。Ｒ６はＣ１〜１０のアルキル基を示す。）で表される化合物が挙げられる。Ｒ５及びＲ６で示されるＣ１〜１０アルキル基としては、同一又は異なって、メチル、エチル、ｎ−プロピル、イソプロピル、ｎ−ブチル、イソブチル、ｓｅｃ−ブチル、ｔｅｒｔ−ブチル等の直鎖状又は分岐状のアルキル基が挙げられる。具体例としては、ギ酸メチル、ギ酸エチル、酢酸メチル、酢酸エチル、プロピオン酸メチル、プロピオン酸エチル等が挙げられる。
【００８５】
本発明の製造方法を考慮すると、上記のうち減圧下で気体になり得る炭素源が好ましく、例えば、メタノール、エタノール、プロパノール等のＣ１〜６の直鎖状、分岐状又は環状のモノアルコール；メタン、エタン等のＣ１〜６の直鎖状、分岐状又は環状のアルカン；エチレン等のＣ２〜４のアルケン；アセチレン等のＣ２〜４のアルキン等が好ましい。
【００８６】
３．ＣＮＴの製法
本発明のＣＮＴの製造方法は、上記の複数の芳香族環が連結してなる環状化合物（テンプレート）を炭素源と反応させることを特徴とする。具体的には、気体状の炭素源を供給して減圧下で加熱することが好ましい。本発明の製造方法は、例えば、該環状化合物をテンプレートとして用いて、炭素源の存在下に化学気相成長（ＣＶＤ）法により実施することができる。典型的には、適当な担体上にテンプレートを配置して、該テンプレートに、減圧及び加熱条件下、炭素源を含む原料ガスを用いて化学気相成長（ＣＶＤ）させることによりＣＮＴを製造することができる。本発明の製造方法では、従来のＣＶＤ法で用いられる触媒（金属触媒等）を使用すること無く、テンプレートからグラフェンシートを拡張させて（π電子共役系を広げて）ＣＮＴを製造することができる（例えば、図１を参照）。得られるＣＮＴは単層ＣＮＴ（ＳＷＣＮＴｓ）である。
【００８７】
テンプレートを配置する担体としては、テンプレートを担持できてＣＮＴを製造する過程で悪影響を与えない材質であれば特に限定はなく、例えば、シリカ、アルミナ、マグネシア、セリア、多孔性ゼオライト、メソポーラスシリカ等が挙げられる。担体の形状も特に限定はなく、粉末状、粒子状、平板状等の種々の形状のものが例示される。
【００８８】
また、担体として基板を用いてもよい。基板としては、例えば、サファイア単結晶基板、シリコン基板、石英ガラス基板、多孔性シリコン基板、多孔性アルミナ基板等が挙げられ、好ましくはサファイア単結晶基板である。基板上にテンプレートを配置する方法は特に限定はなく、例えばテンプレートを適当な溶媒に溶解した溶液を基板上にコーティングすることにより配置することができる。
【００８９】
溶媒としては、テンプレートを溶解し得るものであれば特に限定はなく、例えば、アルコール類（例えば、メタノール、エタノール、プロパノール等）、エーテル類（例えば、ジエチルエーテル、テトラヒドロフラン、ジオキサン等）、芳香族炭化水素類（例えば、ベンゼン、トルエン、キシレン等）、エステル類（例えば、酢酸エチル等）等が挙げられる。テンプレートを含む溶液の濃度は、テンプレートの溶解性、基板のサイズ等により適宜変更可能である。通常、基板上にテンプレート分子が重ならずに単一分子の状態で配置できるように低濃度であることが好ましい。例えば、０．００００１〜０．０１重量％、好ましくは０．０００１〜０．００５重量％が挙げられる。
【００９０】
テンプレートを含む溶液を基板上にコーティングする方法は特に限定はなく、例えば、スピンコート、スプレイコート、ディップコート等が挙げられ、好ましくはスピンコートである。スピンコートを用いた場合、その回転数は例えば１０００〜１００００ｒｐｍ程度、回転時間は１０〜３０秒程度である。その後、乾燥して溶媒を除いてテンプレートを基板に配置することができる。
【００９１】
テンプレートを配置した担体を反応器に移し炭素源を用いたＣＶＤ法に供することが好ましい。通常、当該担体を設置した反応器を真空引きし、炭素源を含む気体を供給した後又は供給しつつ、適当な温度及び圧力下で実施する。反応は、温度、圧力、炭素源の供給量が安定させて実施することが好ましい。
【００９２】
反応の雰囲気ガスは、反応条件下においてテンプレートやＣＮＴと反応せず不活性であれば特に限定はなく、例えば、ヘリウム、アルゴン、水素、窒素、ネオン、クリプトン等、又はこれらの混合気体が挙げられる。特に、ヘリウム、アルゴン等が好ましい。
【００９３】
炭素源の供給は、通常、炭素源を気体状にしたものを供給することが出来る。炭素源の供給量は特に限定はなく、気体状の炭素源の場合は、通常５〜２０００ｍＬ／分であればよい。或いは、気体状の炭素源と上記の雰囲気ガスで希釈した混合気体を供給してもよい。
【００９４】
反応器内の圧力は、通常、減圧下（大気圧以下）が好ましく、例えば、１０−４〜１０５Ｐａ程度、好ましくは１０−３〜１０５Ｐａ程度、より好ましくは１０２〜１０４Ｐａ程度である。
【００９５】
反応器内の温度は、通常、４００〜１２００℃、好ましくは４５０〜７００℃、より好ましくは４５０〜５００℃である。反応時間は、例えば、５〜３０分、好ましくは１０〜１５分である。
【００９６】
得られたＣＮＴの構造は、ラマン分光法及び透過型電子顕微鏡（ＴＥＭ）観察により評価することが出来る。
【００９７】
また、ＴＥＭにおいて、単層カーボンナノチューブのＴＥＭ像から、ＣＮＴの直径、単層ＣＮＴがバンドルを形成していることや、単層カーボンナノチューブの壁面に欠陥の有無等を確認することができる。例えば、実施例１で［１２］シクロパラフェニレンから製造したＣＮＴについて、透過型電子顕微鏡により測定したＣＮＴの直径分布の結果を図４に示す。
【００９８】
ラマン分光法において、１枚のグラフェンシートを継ぎ目なく円筒状に巻いたものは、ブリージングモードと呼ばれる振動モードが出現する。この振動モードの振動数はチューブの直径に反比例することが知られているので、ラマン散乱によりブリージングモードの振動数を測定すると、ＣＮＴの直径の分布を知ることができる。
【００９９】
また、ラマン分光法において、ＣＮＴ固有のラマンバンドであるＧバンドのスペクトル強度と、アモルファスカーボン由来のＤバンドのスペクトルの強度の比（Ｇ／Ｄ比）を、合成後の単層カーボンナノチューブの純度を表す指標（不純物の混入度合いを表す尺度）とすることができる。
【０１００】
また、ラマン分光法において、用いるレーザーの波長により検出されるＣＮＴが異なるため、異なる波長のレーザーを用いてＣＮＴの物性評価を行うことが出来る。本発明の方法で得られるＣＮＴは、例えば、レーザーの励起波長が５１４ｎｍ及び４８８ｎｍでは半導体のＣＮＴが検出され、励起波長が６３３ｎｍでは金属のＣＮＴが検出される。
【０１０１】
本発明の製造方法は、テンプレートの環状化合物の直径をほぼ忠実に再現したＣＮＴを製造することができる。そのため、従来の一般的なＣＶＤ法で製造されるＣＮＴと比べて直径の分布が極めて小さいという特徴を有している。例えば、実施例１において、１２個のフェニレン基が連結した［１２］シクロパラフェニレン（リングの直径１．６５ｎｍ）をテンプレートに用いた場合、得られたＣＮＴの直径は１．４〜１．６ｎｍであり、［１２］ＣＰＰのそれとほぼ一致している（図４）。よって、本発明の製造方法は、テンプレートによる直径を制御したＣＮＴの製造方法として有用である。
【０１０２】
また、本発明の製造方法は、触媒や高温を必要とせず、比較的低い温和な条件で実施することができる。これは、出発物質としてテンプレートを用いているため、触媒や高温を用いなくても、より温和な条件でグラフェンシートが形成（π共役系が成長）できるためと考えられる。
【０１０３】
また、本発明の製造方法では、金属触媒等の触媒を用いる必要がないため、得られたＣＮＴには触媒に由来する不純物を含まない。そのため、面倒な精製工程を経ずに高純度のＣＮＴを得ることができる。しかも、触媒の金属微粒子を含まないため、得られたＣＮＴをデバイス、トランジスタ、集積回路、メモリ、センサー、配線等の用途に問題無く使用できる。
【０１０４】
４．テンプレートの製造
本発明の製造方法におけるテンプレートとして用いる複数の芳香族環が連結してなる環状化合物は、例えば以下の様にして製造することができる。
【０１０５】
シクロパラフェニレン化合物（特に、一般式（１）で表される化合物）は、例えば、非特許文献１〜４に記載された方法に従い又はこれに準じて製造することができる。また、カーボンナノリング（シクロパラフェニレン化合物及び／又は修飾シクロパラフェニレン化合物）は、例えば、反応式１〜３で示す製造方法により製造することもできる。
【０１０６】
＜反応式１＞
【０１０７】
【化１２】
2012121354.tif 000014
【０１０８】
（式中、Ｒ１は同じか又は異なり、それぞれ水素原子又は水酸基の保護基；Ｒ２は同じか又は異なり、それぞれフェニレン基又は２価の縮合多環芳香族炭化水素基；Ｒ４は同じか又は異なり、それぞれフェニレン基又は２価の縮合多環芳香族炭化水素基；ｍ’は同じか又は異なり、それぞれ１以上の整数；ｎは同じか又は異なり、それぞれ１以上の整数；Ｘは同じか又は異なり、それぞれハロゲン原子；Ｙは同じか又は異なり、それぞれ一般式（９）：
【０１０９】
【化１３】
2012121354.tif 000015
【０１１０】
（式中、Ｒ３は同じか又は異なり、それぞれ水素原子又はＣ１〜１０のアルキル基であり、Ｒ３は互いに結合して隣接する−Ｏ−Ｂ−Ｏ−とともに環を形成してもよい。）
で示される基を示す。）
【０１１１】
Ｒ１は水素原子又は水酸基の保護基である。水酸基の保護基としては、例えば、アルコキシアルキル基（例えば、メトキシメチル基（−ＣＨ２−Ｏ−ＣＨ３、以下、「−ＭＯＭ」と表記する場合がある）等）、アルカノイル基（例えば、アセチル基、プロピオニル基等）、シリル基（例えば、トリメチルシリル基、トリエチルシリル基、ｔ−ブチルジメチルシリル基等）、テトラヒドロピラニル基（ＴＨＰ）、アルキル基（例えば、メチル基、エチル基等）、アラルキル基（例えば、ベンジル基等）などが挙げられ、好ましくはアルコキシアルキル基、特にメトキシメチル基である。
【０１１２】
Ｒ２及びＲ４は前述したとおりである。
【０１１３】
ｍ’は、好ましくは１〜３０の整数、より好ましくは１〜２０の整数、さらに好ましくは１〜１０の整数、特に好ましくは１〜２の整数を示す。
【０１１４】
ｎは前述したとおりである。
【０１１５】
Ｘで示されるハロゲン原子は、例えば、フッ素原子、塩素原子、臭素原子及びヨウ素原子が挙げられる。臭素原子及びヨウ素原子が好ましく、特に臭素原子が好ましい。
【０１１６】
Ｙで示される一般式（９）に示される１価の基（以下、「ボロン酸又はそのエステル基」と表記する）において、Ｒ３で示されるアルキル基としては、好ましくはＣ１〜８であり、より好ましくはＣ１〜５のアルキル基であり、直鎖状又は分岐状のいずれでもよい。また、Ｒ３がアルキル基である場合には、それぞれのアルキル基を構成する炭素原子が、互いに結合してホウ素原子及び２個の酸素原子とともに環を形成してもよい。この場合、Ｙとしては、例えば、下記式（９ａ）〜（９ｃ）：
【０１１７】
【化１４】
2012121354.tif 000016
【０１１８】
で示される基とすることができる。化合物（６）におけるＹが、上記式（９ａ）〜（９ｃ）で示される基であると、化合物（５）と化合物（６）の反応をより効率的に進行させることができる。
【０１１９】
化合物（５）及び（６）：
化合物（５）及び（６）は、非特許文献３、本願明細書の合成例１〜５等に従い又はこれらに準じて合成できる。
【０１２０】
化合物（７ａ）の合成：
化合物（５）と化合物（６）とを反応させることにより、化合物（７ａ）を製造することができる。化合物（５）と化合物（６）との反応は、鈴木・宮浦カップリング反応を用いることができる。鈴木・宮浦カップリング反応は、炭素−炭素結合の反応であり、ハロゲン化アリール化合物と有機ホウ素化合物とをカップリングさせる反応である。化合物（５）はハロゲン原子を有するハロゲン化アリール化合物であり、上記化合物（６）はボロン酸又はそのエステル基を有する有機ホウ素化合物である。
【０１２１】
上記反応における化合物（６）の使用量は、化合物（５）１モルに対して、好ましくは０．０１〜０．５モル、より好ましくは０．０５〜０．４モル、更に好ましくは０．０８〜０．２モルである。
【０１２２】
上記反応においては、通常、パラジウム系触媒が用いられる。このパラジウム系触媒としては、例えば、Ｐｄ（ＰＰｈ３）４（Ｐｈはフェニル基）、ＰｄＣｌ２（ＰＰｈ３）２（Ｐｈはフェニル基）、Ｐｄ（ＯＡｃ）２（Ａｃはアセチル基）、トリス（ジベンジリデンアセトン）二パラジウム（０）（Ｐｄ２（ｄｂａ）３）、トリス（ジベンジリデンアセトン）二パラジウム（０）クロロホルム錯体、ビス（ジベンジリデンアセトン）パラジウム（０）、ビス（トリｔ−ブチルホスフィノ）パラジウム（０）、及び（１，１’−ビス（ジフェニルホスフィノ）フェロセン）ジクロロパラジウム（ＩＩ）等が挙げられる。本工程では、Ｐｄ（ＰＰｈ３）４、Ｐｄ２（ｄｂａ）３等が好ましい。
【０１２３】
パラジウム系触媒の使用量は、収率の観点から、原料の上記化合物（５）１モルに対して、通常、０．０００１〜０．１モル、好ましくは０．０００５〜０．０２モル、より好ましくは０．００１〜０．０１モルである。
【０１２４】
上記反応において、必要に応じて、上記パラジウム系触媒の中心元素であるパラジウム原子に配位し得る、リン配位子を使用することができる。このリン配位子としては、例えば、トリフェニルホスフィン、トリ−ｏ−トリルホスフィン、トリ−ｍ−トリルホスフィン、トリ−ｐ−トリルホスフィン、トリス（２，６−ジメトキシフェニル）ホスフィン、トリス［２−（ジフェニルホスフィノ）エチル］ホスフィン、ビス（２−メトキシフェニル）フェニルホスフィン、２−（ジ−ｔ−ブチルホスフィノ）ビフェニル、２−（ジシクロヘキシルホスフィノ）ビフェニル、２−（ジフェニルホスフィノ）−２’−（Ｎ，Ｎ−ジメチルアミノ）ビフェニル、トリ−ｔ−ブチルホスフィン、ビス（ジフェニルホスフィノ）メタン、１，２−ビス（ジフェニルホスフィノ）エタン、１，２−ビス（ジメチルホスフィノ）エタン、１，３−ビス（ジフェニルホスフィノ）プロパン、１，４−ビス（ジフェニルホスフィノ）ブタン、１，５−ビス（ジフェニルホスフィノ）ペンタン、１，６−ビス（ジフェニルホスフィノ）ヘキサン、１，２−ビス（ジメチルホスフィノ）エタン、１，１’−ビス（ジフェニルホスフィノ）フェロセン、ビス（２−ジフェニルホスフィノエチル）フェニルホスフィン、２−（ジシクロヘキシルホスフィノ−２’，６’−ジメトキシ−１，１’−ビフェニル（Ｓ−Ｐｈｏｓ）、２−（ジシクロヘキシルホスフィノ−２’，４’，６’−トリ−イソプロピル−１，１’−ビフェニル（Ｘ−Ｐｈｏｓ）、ビス（２−ジフェニルホスフィノフェニル）エーテル（ＤＰＥＰｈｏｓ）等が挙げられる。本工程では、２−（ジシクロヘキシルホスフィノ）−２’，４’，６’−トリ−イソプロピル−１，１’−ビフェニル（Ｘ−Ｐｈｏｓ）等が好ましい。
【０１２５】
リン配位子を使用する場合、その使用量は、収率の観点から、原料の上記化合物（５）１モルに対して、通常、０．００１〜１．０モル、好ましくは０．０１〜０．８モル、より好ましくは０．０５〜０．３モルである。
【０１２６】
上記反応においては、上記パラジウム系触媒に加えて、塩基（ホウ素原子の活性化剤）を添加することが好ましい。この塩基は、鈴木・宮浦カップリング反応において、ホウ素原子上にアート錯体を形成し得る化合物であれば特に限定はされない。具体的には、例えば、フッ化カリウム、フッ化セシウム、水酸化ナトリウム、水酸化カリウム、ナトリウムメトキシド、炭酸水素ナトリウム、炭酸水素カリウム、炭酸ナトリウム、炭酸カリウム、炭酸セシウム、リン酸カリウム、酢酸ナトリウム、酢酸カリウム、酢酸カルシウム等が挙げられる。これらのうち、フッ化セシウム、炭酸セシウム及びリン酸カリウムが好適である。この塩基の使用量は、原料の化合物（５）１モルに対して、通常、０．０１〜１０モル、好ましくは０．１〜５．０モル、より好ましくは０．５〜１．０モルである。
【０１２７】
上記カップリング反応は、通常、反応溶媒の存在下で行われる。この反応溶媒としては、トルエン、キシレン、ベンゼン等の芳香族炭化水素類；酢酸メチル、酢酸エチル、酢酸ブチル等のエステル類；ジエチルエーテル、テトラヒドロフラン、ジオキサン、ジメトキシエタン、ジイソプロピルエーテル等の環状エーテル類；塩化メチル、クロロホルム、ジクロロメタン、ジクロロエタン、ジブロモエタン等のハロゲン化炭化水素類；アセトン、メチルエチルケトン等のケトン類；ジメチルホルムアミド、ジメチルアセトアミド等のアミド類、アセトニトリル等のニトリル類；メタノール、エタノール、イソプロピルアルコール等のアルコール類；ジメチルスルホキシド等が挙げられる。これらは、１種のみを用いてよいし、２種以上を組み合わせて用いてもよい。これらのうち、本発明では、テトラヒドロフラン等が好ましい。
【０１２８】
反応温度は、通常、０℃以上であり且つ上記反応溶媒の沸点温度以下である範囲から選択される。反応雰囲気は、特に限定されないが、好ましくは不活性ガス雰囲気であり、アルゴンガス雰囲気、窒素ガス雰囲気等とすることができる。なお、空気雰囲気とすることもできる。
【０１２９】
反応後、必要に応じて、精製工程を備えることができる。この精製工程において、溶媒（溶剤）除去、洗浄、クロマト分離等といった一般的な後処理に供することができる。
【０１３０】
上記の製法によれば、化合物（６）におけるＲ２のｎの数を適宜選択することにより、化合物（７ａ）の芳香環の数、即ち、分子の長さを自由に且つ正確に設計することができる。
【０１３１】
化合物（８）の合成：
この反応は、化合物（７ａ）と、ボロン酸又はそのエステル基（−Ｂ（ＯＲ３）２；Ｒ３は前記に同じ）を有するホウ素化合物（以下、単に「ホウ素化合物」と言うこともある。）とから、化合物（８）を形成する工程である。
【０１３２】
この反応においては、化合物（７ａ）に含まれるハロゲン原子Ｘが、ホウ素化合物に含まれるボロン酸又はそのエステル基Ｙに置換される。その結果、ホウ素化合物由来のボロン酸又はそのエステル基Ｙを有する化合物（８）が形成される。この化合物（８）を形成する反応は、ボリル化反応である。
【０１３３】
上記反応に使用されるホウ素化合物としては、具体的には、２−フェニル−１，３，２−ジオキサボリナン、(４，４，５，５)−テトラメチル−１，３，２−ジオキサボロラン、４，４，４’，４’，５，５，５’，５’−オクタメチル−２，２’−ビ［１，３，２−ジオキサボロラン］（ビスピナコラートジボロン）、５，５，５’，５’−テトラメチル−５，５’，６，６’−テトラヒドロ−２，２’−ビ［４Ｈ−１，３，２−ジオキサボリン］、１，１，２，２−テトラヒドロキシ−１，２−ジボラエタン等が挙げられる。
【０１３４】
上記反応におけるホウ素化合物の使用量は、化合物（７ａ）１モルに対して、好ましくは１〜１０モルであり、より好ましくは１．５〜７モルであり、さらに好ましくは２〜５モルである。
【０１３５】
上記反応は、通常、触媒の存在下で行われ、好ましくはパラジウム系触媒が使用される。このパラジウム系触媒としては、上記カップリング反応の説明において示されたパラジウム系触媒を使用することができる。特に、Ｐｄ２（ｄｂａ）３、Ｐｄ（ＰＰｈ３）４等が好ましい。
【０１３６】
パラジウム系触媒を用いる場合、その使用量は、収率の観点から、原料の化合物（７ａ）１モルに対して、通常、０．００１〜１モル、好ましくは０．００５〜０．１モル、より好ましくは０．０１〜０．０５モルである。
【０１３７】
本反応において、触媒とともにリン配位子を用いることができる。このリン配位子も、カップリング反応の説明で示されたものを使用することができる。特に、２−（ジシクロヘキシルホスフィノ）−２’，４’，６’−トリ−イソプロピル−１，１’−ビフェニル（Ｘ−Ｐｈｏｓ）等が好ましい。
【０１３８】
リン配位子を使用する場合、その使用量は、収率の観点から、原料の化合物（７ａ）１モルに対して、通常、０．０１〜１．０モル、好ましくは０．０５〜０．５モル、より好ましくは０．０８〜０．２モルである。
【０１３９】
また、本反応において、必要に応じて、塩基を使用してもよい。使用される塩基は、上記カップリング反応の説明において示された塩基を使用することができる。この塩基の使用量は、原料の化合物（７ａ）１モルに対して、通常、０．１〜５．０モル程度、好ましくは０．５〜１．０モルである。
【０１４０】
本反応は、通常、反応溶媒の存在下で行われる。この反応溶媒としては、上記カップリング反応の説明で示されたものを使用することができる。
【０１４１】
反応温度は、通常、０℃以上であり且つ上記反応溶媒の沸点温度以下である範囲から選択される。反応雰囲気は、特に限定されないが、好ましくは不活性ガス雰囲気であり、アルゴンガス雰囲気、窒素ガス雰囲気等とすることができる。尚、空気雰囲気とすることもできる。
【０１４２】
なお、ホウ素化合物が環状のボロン酸エステル基を有する化合物である場合には、該ボロン酸エステル基を有する化合物（８）を製造してから加水分解し、ボロン酸基に変換してもよい。
【０１４３】
化合物（７ｂ）の合成：
この工程は、化合物（８）と化合物（１０）から、化合物（７ｂ）を形成する工程である。
【０１４４】
この工程においては、化合物（８）に含まれるボロン酸又はそのエステル基Ｙが、−［Ｒ４］ｍ’−Ｘに置換される。これによりカーボンナノリングの大きさを適宜調節することができる。
【０１４５】
化合物（１０）の使用量は、化合物（８）１モルに対して、好ましくは０．１〜１０モルであり、より好ましくは０．５〜５モルであり、さらに好ましくは０．８〜２モルである。
【０１４６】
この反応は、通常、触媒の存在下で行われ、好ましくはパラジウム系触媒が使用される。このパラジウム系触媒としては、上記カップリング反応の説明において示されたパラジウム系触媒を使用することができる。特に、（１，１’−ビス（ジフェニルホスフィノ）フェロセン）ジクロロパラジウム（ＩＩ）、Ｐｄ２（ｄｂａ）３、Ｐｄ（ＰＰｈ３）４等が好ましい。
【０１４７】
パラジウム系触媒を用いる場合、その使用量は、収率の観点から、原料の化合物（８）１モルに対して、通常、０．００１〜１モル、好ましくは０．００５〜０．２モル、より好ましくは０．０１〜０．１モルである。
【０１４８】
触媒とともにリン配位子を用いることができる。このリン配位子も、カップリング反応の説明で示されたものを使用することができる。特に、１，１’−ビス（ジフェニルホスフィノ）フェロセン、２−（ジシクロヘキシルホスフィノ）−２’，４’，６’−トリ−イソプロピル−１，１’−ビフェニル（Ｘ−Ｐｈｏｓ）等が好ましい。
【０１４９】
リン配位子を使用する場合、その使用量は、収率の観点から、原料の化合物（８）１モルに対して、通常、０．０１〜１．０モル、好ましくは０．０５〜０．５モル、より好ましくは０．０８〜０．２モルである。
【０１５０】
本反応において、必要に応じて、塩基を使用してもよい。使用される塩基は、上記カップリング反応の説明において示された塩基を使用することができる。好ましい塩基は、炭酸ナトリウム、リン酸カリウム等である。この塩基の使用量は、原料の化合物（８）１モルに対して、通常、０．１〜５．０モル程度、好ましくは０．５〜１．０モルである。
【０１５１】
本反応は、通常、反応溶媒の存在下で行われる。この反応溶媒としては、上記カップリング反応の説明で示されたものを使用することができる。本工程では、トルエン、１，４−ジオキサン、水、これらの混合溶媒等が好ましい。
【０１５２】
反応温度は、通常、０℃以上であり且つ上記反応溶媒の沸点温度以下である範囲から選択される。反応雰囲気は、特に限定されないが、好ましくは不活性ガス雰囲気であり、アルゴンガス雰囲気、窒素ガス雰囲気等とすることができる。尚、空気雰囲気とすることもできる。
【０１５３】
＜反応式２＞
【０１５４】
【化１５】
2012121354.tif 000017
【０１５５】
（式中、Ｒ１、Ｒ２、Ｒ４、ｍ、ｎ、Ｘ及びＹは前記に同じ。）
【０１５６】
化合物（７）及び（８）から化合物（１１）の合成：
この工程は、化合物（７）と化合物（８）から、化合物（１１）を形成する工程である。ここで、化合物（７）は上記化合物（７ａ）と化合物（７ｂ）を併せた化合物である。
【０１５７】
化合物（１１）は、化合物（７）と化合物（８）をカップリング反応させて、輪状の化合物を形成するカップリング工程を経ることにより得られる。化合物（７）と化合物（８）は共にＵ字型形状を有するため効率的に化合物（１１）を得ることが出来る。
【０１５８】
上記カップリング反応において化合物（８）の使用量は、化合物（７）１モルに対して、好ましくは０．８〜３．０モルであり、より好ましくは１．０〜２．０モルであり、更に好ましくは１．２〜１．８モルである。
【０１５９】
この反応は、通常、触媒の存在下で行われ、好ましくはパラジウム系触媒が使用される。このパラジウム系触媒としては、上記カップリング反応の説明において示されたパラジウム系触媒を使用することができる。特に、Ｐｄ２（ｄｂａ）３、Ｐｄ（ＰＰｈ３）４等が好ましい。
【０１６０】
パラジウム系触媒を用いる場合、その使用量は、収率の観点から、原料の化合物（７）１モルに対して、通常、０．００１〜１モル、好ましくは０．００５〜０．１モル、より好ましくは０．０１〜０．０５モルである。
【０１６１】
触媒とともにリン配位子を用いることができる。このリン配位子も、カップリング反応の説明で示されたものを使用することができる。特に、２−（ジシクロヘキシルホスフィノ）−２’，４’，６’−トリ−イソプロピル−１，１’−ビフェニル（Ｘ−Ｐｈｏｓ）等が好ましい。
【０１６２】
リン配位子を使用する場合、その使用量は、収率の観点から、原料の化合物（７）１モルに対して、通常、０．０１〜１．０モル、好ましくは０．０５〜０．５モル、より好ましくは０．０８〜０．２モルである。
【０１６３】
本反応において、必要に応じて、塩基を使用してもよい。使用される塩基は、上記カップリング反応の説明において示された塩基を使用することができる。好ましい塩基は、フッ化セシウム、炭酸セシウム及びリン酸カリウム等である。この塩基の使用量は、原料の化合物（７）１モルに対して、通常、０．１〜５．０モル程度、好ましくは０．５〜１．０モルである。
【０１６４】
本反応は、通常、反応溶媒の存在下で行われる。この反応溶媒としては、上記カップリング反応の説明で示されたものを使用することができる。本反応では、テトラヒドロフラン等が好ましい。
【０１６５】
反応温度は、通常、０℃以上であり且つ上記反応溶媒の沸点温度以下である範囲から選択される。反応雰囲気は、特に限定されないが、好ましくは不活性ガス雰囲気であり、アルゴンガス雰囲気、窒素ガス雰囲気等とすることができる。尚、空気雰囲気とすることもできる。
【０１６６】
化合物（１１）から環状化合物（３）の合成：
環状化合物（３）は、化合物（１１）が有するシクロヘキサン環部をベンゼン環に変換（芳香環化）することにより得られる。
【０１６７】
本反応は、例えば、一般的な酸化反応を施せばよい。その具体例としては、例えば、酸の存在下、化合物（１１）を加熱する（酸処理する）方法の他、酸素存在下（空気雰囲気、酸素雰囲気等）加熱する方法、キノン類、金属酸化剤等と反応させる方法等も挙げられる。これにより、通常、脱水素反応等が適用され、化合物（１１）が有するシクロヘキサン環部を、ベンゼン環に化学変化（芳香環化）させて、環状化合物（３）を合成することができる。即ち、変換前の輪状の化合物が有する、シクロヘキサン環部におけるＯＲ１も脱離され、且つ脱水素反応も進行して、環状化合物（３）が得られる。
【０１６８】
上記酸処理を行う場合、その具体的な方法等は特に限定されないが、例えば、以下の方法等が好ましい。
（Ａ）化合物（１１）と酸とを溶媒に溶解させた後、得られた溶液を加熱して反応させる方法。
（Ｂ）化合物（１１）を溶媒に溶解させた後、得られた溶液と酸とを混合して得られた混合物を加熱して反応させる方法。
【０１６９】
なお、上記反応を行う場合、無溶媒による酸処理とすることもできる。
【０１７０】
酸は、特に限定されないが、触媒等に使用される強酸が好ましい。例えば、硫酸、メタンスルホン酸、パラトルエンスルホン酸、タングストリン酸、タングストケイ酸、モリブドリン酸、モリブドケイ酸、三フッ化ホウ素エチラート、四塩化スズ等が挙げられる。これらは、１種単独であるいは２種以上を組み合わせて用いることができる。
【０１７１】
酸の使用量は製造条件等により異なるが、上記（Ａ）の方法の場合、化合物（１１）１モルに対して、０．０１〜１００モルが好ましく、０．５〜５０モル当量がより好ましく、１〜２０モルがより好ましい。
【０１７２】
また、上記（Ｂ）の方法の場合、酸の使用量は、化合物（１１）１モルに対して、０．０１〜１００モルが好ましく、０．５〜５０モルがより好ましく、１〜２０モル当量がより好ましい。
【０１７３】
酸処理の反応に用いられる溶媒は、非極性溶媒であっても極性溶媒であってもよい。例えば、ヘキサン、ヘプタン、オクタン等のアルカン類；塩化メチレン、クロロホルム、四塩化炭素、塩化エチレン等のハロアルカン類；ベンゼン、トルエン、キシレン、メシチレン、ペンタメチルベンゼン等のベンゼン類；クロルベンゼン、ブロムベンゼン等のハロベンゼン類；ジエチルエーテル、アニソール等のエーテル類；ジメチルスルホキシド等が挙げられる。上記溶媒は、１種単独であるいは２種以上を組み合わせて用いることができる。
【０１７４】
溶媒を用いる場合において、原材料から環状化合物（３）に至るまでの反応中間体が、使用した１の溶媒に対して低い溶解性となることがあり、この場合、他の溶媒を、予め、又は反応の途中から、添加しておいてもよい。
【０１７５】
溶媒を使用する場合のその使用量は、製造条件等により適宜選択されるが、化合物（１１）１００質量部に対して、１００〜１０００００質量部が好ましく、１０００〜１００００質量部がより好ましい。
【０１７６】
上記（Ａ）〜（Ｂ）の方法における加熱温度は、通常、５０℃以上であり、好ましくは８０℃以上であり、より好ましくは１００℃以上であり、更に好ましくは１２０℃以上である。溶媒を用いる場合は、上記溶媒の沸点温度以下の範囲から選択される。
【０１７７】
加熱手段としては、オイルバス、アルミブロック恒温槽、ヒートガン、バーナー、マイクロ波の照射等が挙げられる。マイクロ波を照射する場合には、マイクロ波反応に使用される公知のマイクロ波反応装置を用いることができる。加熱の際には還流冷却を併用してもよい。
【０１７８】
反応雰囲気は、特に限定されないが、好ましくは不活性ガス雰囲気であり、アルゴンガス雰囲気、窒素ガス雰囲気等とすることができる。なお、空気雰囲気とすることもできる。
【０１７９】
反応後に、必要に応じて、精製工程を備えることができる。即ち、溶媒（溶剤）除去（溶媒を使用した場合）、洗浄、クロマト分離等といった一般的な後処理に供することができる。得られる環状化合物（３）は、通常、アモルファス（非結晶）であるので、公知の再結晶法を利用して結晶化させることができる。結晶化物においては、再結晶操作において用いた有機溶媒が、分子を構成する輪の内部に包含されることがある。
【０１８０】
なお、上記反応式において、ｍ及びｎの数を適宜調節することにより、２価の芳香族環が１４個以上連なった環状化合物を得ることができる。例えば、ｍが共に０であり、ｎが１である化合物の場合、２価の芳香族環が１４個連なった環状化合物を得ることができる。また、ｍが１及び０であり、ｎが１である化合物の場合、２価の芳香族環が１５個連なった環状化合物を得ることができる。さらに、ｍが共に１であり、ｎが１である化合物の場合、２価の芳香族環が１６個連なった環状化合物を得ることができる。
【０１８１】
＜反応式３＞
【０１８２】
【化１６】
2012121354.tif 000018
【０１８３】
（式中、ｄは１以上の整数を示す。Ｒ１及びＸは前記に同じ。）
【０１８４】
化合物（１２）の合成：
この反応では、複数の化合物（５）が、結合（ホモカップリング）して輪状の化合物（１２）が形成される。化合物（５）は２つのハロゲン原子を持っており、ニッケル化合物を用いることにより、そのハロゲン原子が結合している炭素原子同士、即ち、１の化合物（５）におけるハロゲン原子に結合している炭素原子と、他の化合物（５）におけるハロゲン原子に結合している炭素原子と、を結合させることができる。それにより、連続的に、化合物（５）同士のカップリング反応を進め、炭素原子同士を結合させ、輪状の化合物（１２）を得ることができる。
【０１８５】
化合物（５）は、１位及び４位の２箇所でベンゼン環と結合しており、このベンゼン環が、それぞれアキシアル、エクアトリアルの配置にあることにより、Ｌ字型の構造を有する化合物とすることができる。化合物（５）として、Ｌ字型構造等の構造を有する化合物を用いることにより、輪状構造を有する化合物（１２）の形成を容易にすることができる。
【０１８６】
本反応においては、通常、ニッケル化合物が用いられる。このニッケル化合物としては特に限定されないが、０価のＮｉの塩又は２価のＮｉの塩が好ましい。これらは、１種単独であるいは２種以上を組み合わせて用いることができる。これらの錯体は、試薬として投入するもの及び反応中で生成するものの両方を意味する。
【０１８７】
上記０価のＮｉの塩としては、特に制限されないが、ビス（１，５−シクロオクタジエン）ニッケル（０）、ビス（トリフェニルホスフィン）ニッケルジカルボニル、ニッケルカルボニル等が挙げられる。
【０１８８】
また、上記２価のＮｉの塩としては、酢酸ニッケル（ＩＩ）、トリフルオロ酢酸ニッケル（ＩＩ）、硝酸ニッケル（ＩＩ）、塩化ニッケル（ＩＩ）、臭化ニッケル（ＩＩ）、ニッケル（ＩＩ）アセチルアセトナート、過塩素酸ニッケル（ＩＩ）、クエン酸ニッケル（ＩＩ）、シュウ酸ニッケル（ＩＩ）、シクロヘキサン酪酸ニッケル（ＩＩ）、安息香酸ニッケル（ＩＩ）、ステアリン酸ニッケル（ＩＩ）、ステアリン酸ニッケル（ＩＩ）、スルファミンニッケル（ＩＩ）、炭酸ニッケル（ＩＩ）、チオシアン酸ニッケル（ＩＩ）、トリフルオロメタンスルホン酸ニッケル（ＩＩ）、ビス（１，５−シクロオクタジエン）ニッケル（ＩＩ）、ビス（４−ジエチルアミノジチオベンジル）ニッケル（ＩＩ）、シアン化ニッケル（ＩＩ）、フッ化ニッケル（ＩＩ）、ホウ化ニッケル（ＩＩ）、ホウ酸ニッケル（ＩＩ）、次亜リン酸ニッケル（ＩＩ）、硫酸アンモニウムニッケル（ＩＩ）、水酸化ニッケル（ＩＩ）、シクロペンタジエニルニッケル（ＩＩ）、及びこれらの水和物、並びにこれらの混合物等が挙げられる。
【０１８９】
０価のＮｉの塩及び２価のＮｉの塩としては、配位子を事前に配位させた化合物を使用してもよい。
【０１９０】
ニッケル化合物の使用量は、原料の上記化合物（５）１モルに対して、通常、試薬として投入するニッケル化合物の量が０．０１〜５０モル、好ましくは０．１〜１０モル、より好ましくは０．５〜５モルであり、特に好ましくは１〜３モルである。
【０１９１】
本反応において、ニッケル化合物とともに、ニッケル（ニッケル原子）に配位し得る配位子を用いることができる。この配位子としては、例えば、カルボン酸系、アミド系、ホスフィン系、オキシム系、スルホン酸系、１，３−ジケトン系、シッフ塩基系、オキサゾリン系、ジアミン系、一酸化炭素、カルベン系の配位子等が挙げられる。これらは、１種単独であるいは２種以上を組み合わせて用いることができる。上記配位子における配位原子は窒素原子、リン原子、酸素原子、硫黄原子等であり、これらの配位子には配位原子を１箇所のみ有する単座配位子と２箇所以上を有する多座配位子がある。また、一酸化炭素、カルベン系に関しては、炭素原子を配位原子とする配位子である。
【０１９２】
単座の配位子としては、トリフェニルホスフィン、トリメトキシホスフィン、トリエチルホスフィン、トリ（ｉ−プロピル）ホスフィン、トリ（ｔｅｒｔ−ブチル）ホスフィン、トリ（ｎ−ブチル）ホスフィン、トリ（イソプロポキシ）ホスフィン、トリ（シクロペンチル）ホスフィン、トリ（シクロヘキシル）ホスフィン、トリ（オルト−トルイル）ホスフィン、トリ（メシチル）ホスフィン、トリ（フェノキシ）ホスフィン、トリ−（２−フリル）ホスフィン、ビス（ｐ−スルホナートフェニル）フェニルホスフィンカリウム、ジ（ｔｅｒｔ−ブチル）メチルホスフィン、メチルジフェニルホスフィン、ジメチルフェニルホスフィン、トリエチルアミン、ピリジン等が挙げられる。
【０１９３】
二座の配位子としては、２，２’−ビピリジル、４，４’−（ｔｅｒｔ−ブチル）ビピリジル、フェナントロリン、２，２’−ビピリミジル、１，４−ジアザビシクロ［２，２，２］オクタン、２−（ジメチルアミノ）エタノール、テトラメチルエチレンジアミン、Ｎ，Ｎ−ジメチルエチレンジアミン、Ｎ，Ｎ’−ジメチルエチレンジアミン、２−アミノメチルピリジン、又は（ＮＥ）−Ｎ−（ピリジン−２−イルメチリデン）アニリン、１，１’−ビス（ジフェニルホスフィノ）フェロセン、１，１’−ビス（ｔｅｒｔ−ブチル）フェロセン、ジフェニルホスフィノメタン、１，２−ビス（ジフェニルホスフィノ）エタン、１，３−ビス（ジフェニルホスフィノ）プロパン、１，５−ビス（ジフェニルホスフィノ）ペンタン、１，２−ビス（ジペンタフルオロフェニルホスフィノ）エタン、１，２−ビス（ジシクロヘキシルホスフィノ）エタン、１，３−（ジシクロヘキシルホスフィノ）プロパン、１，２−ビス（ジ−ｔｅｒｔ−ブチルホスフィノ）エタン、１，３−ビス（ジ−ｔｅｒｔ−ブチルホスフィノ）プロパン、１，２−ビス（ジフェニルホスフィノ）ベンゼン、１，５−シクロオクタジエン、ＢＩＮＡＰ、ＢＩＰＨＥＭＰ、ＰＲＯＰＨＯＳ、ＤＩＯＰ、ＤＥＧＵＰＨＯＳ、ＤＩＰＡＭＰ、ＤｕＰＨＯＳ、ＮＯＲＰＨＯＳ、ＰＮＮＰ、ＳＫＥＷＰＨＯＳ、ＢＰＰＦＡ、ＳＥＧＰＨＯＳ、ＣＨＩＲＡＰＨＯＳ、ＪＯＳＩＰＨＯＳ等、及びこれらの混合物が挙げられる。また、ＢＩＮＡＰとしては、ＢＩＮＡＰの誘導体も含まれ、上記ＢＩＰＨＥＭＰとしては、ＢＩＰＨＥＭＰの誘導体も含まれる。
【０１９４】
配位子を使用する場合、その使用量は、原料の化合物（５）１モルに対して、通常、０．０１〜５０モル、好ましくは０．１〜１０モル、より好ましくは０．５〜５モルであり、特に好ましくは１〜３モルである。
【０１９５】
上記反応は、通常、反応溶媒の存在下で行われる。この反応溶媒としては、脂肪族炭化水素類（ヘキサン、シクロヘキサン、ヘプタン等）、脂肪族ハロゲン化炭化水素類（ジクロロメタン、クロロホルム、四塩化炭素、ジクロロエタン等）、芳香族炭化水素類（ベンゼン、トルエン、キシレン、クロロベンゼン等）、エーテル類（ジエチルエーテル、ジブチルエーテル、ジメトキシエタン（ＤＭＥ）、シクロペンチルメチルエーテル（ＣＰＭＥ）、ｔｅｒｔ−ブチルメチルエーテル、テトラヒドロフラン、ジオキサン等）、エステル類（酢酸エチル、プロピオン酸エチル等）、酸アミド類（ジメチルホルムアミド（ＤＭＦ）、ジメチルアセタミド（ＤＭＡ）、Ｎ−メチルピロリドン（１−メチル−２−ピロリジノン）（ＮＭＰ）、ニトリル類（アセトニトリル、プロピオニトリル等）、ジメチルスルホキシド（ＤＭＳＯ）等が挙げられる。これらは、１種単独であるいは２種以上を組み合わせて用いることができる。
【０１９６】
上記反応における溶媒量は、原料の上記化合物（５）１００質量部に対して、通常、１〜１０００質量部、好ましくは５〜２００質量部、より好ましくは１０〜１００質量部である。
【０１９７】
上記反応における反応温度は、通常、０℃以上であり且つ上記反応溶媒の沸点温度以下である範囲から選択される。
【０１９８】
化合物（４）の合成：
化合物（１２）から化合物（４）への変換は、前記＜反応式２＞の化合物（１１）から化合物（３）に変換する方法と同様にして実施することが出来る。
【０１９９】
なお、上記反応式において、例えば、ｄが１である化合物の場合、２価の芳香族環が９個連なった環状化合物を得ることができる。また、ｄが２である化合物の場合、２価の芳香族環が１２個連なった環状化合物を得ることができる。
【０２００】
上記説明した方法により、９個、１２個、又は１４個以上の２価の芳香族環が連なった環状化合物を得ることができる。それ以外にも、化合物（１３）として、一般式（１３）：
【０２０１】
【化１７】
2012121354.tif 000019
【０２０２】
（式中、Ｒ７は同じか又は異なり、それぞれフェニレン基又は２価の縮合多環芳香族炭化水素基基；ｌは１０、１１又は１３である。）
で示される環状化合物を合成することも可能である。
【０２０３】
この方法では、以下に示す原料を用いて、以下に示す方法１、方法２等を採用することにより、様々な数の２価の芳香族環が連なった環状化合物が得られる。なお、この方法は、上記した反応式１〜３を用いる方法を包含する方法である。
【０２０４】
＜原料＞
ここでは、原料として、一般式（Ｉ）：
【０２０５】
【化１８】
2012121354.tif 000020
【０２０６】
（式中、Ｒ１は前記に同じ；Ｙ’は同じか又は異なり、それぞれハロゲン原子、又はボロン酸又はそのエステル基である。）
で示される化合物、及び
一般式（ＩＩ）：
【０２０７】
【化１９】
2012121354.tif 000021
【０２０８】
（式中、Ｙ’は前記に同じである。）
で示される化合物
よりなる群から選ばれる１種の化合物、又は２種以上の化合物を反応させて得られる化合物を原料として用いる。
【０２０９】
より好ましくは、化合物（５）、一般式（Ｉｂ）：
【０２１０】
【化２０】
2012121354.tif 000022
【０２１１】
（式中、Ｒ１及びＹは前記に同じである。）
で示される化合物、化合物（１０）、及び化合物（６）
よりなる群から選ばれる１種の化合物、又は２種以上の化合物を反応させて得られる化合物を用いて、環状化合物を製造することができる種々様々な化合物の組合せ及び反応を用いることで、環状化合物を得ることができる。
【０２１２】
なお、上記したように、反応式１〜３を用いる方法はこの一例である。
【０２１３】
ハロゲン原子（Ｙ’で表記）としては特に限定されない。具体的には、フッ素原子、塩素原子、臭素原子及びヨウ素原子が挙げられる。本発明においては、臭素原子及びヨウ素原子が好ましく、特に臭素原子が好ましい。また、Ｙ’（Ｙ’がハロゲン原子の場合）は同一であっても異なっていてもよい。
【０２１４】
ボロン酸又はそのエステル基（Ｙ又はＹ’で表記）としては、上記説明した通りである。
【０２１５】
化合物（Ｉｂ）は、化合物（５）の両末端のハロゲン原子を、例えばホウ素化合物を用いたボリル化反応によりボロン酸若しくはそのエステル基に変換することで得られる。
【０２１６】
上記ホウ素化合物としては、上記説明したものが挙げられる。
【０２１７】
ホウ素化合物の使用量は、化合物（５）１モルに対して１〜１０モルが好ましく、１．５〜７モルがより好ましい。
【０２１８】
反応は、通常、触媒の存在下で行われ、好ましくはパラジウム系触媒が使用される。このパラジウム系触媒としては、上記反応式１〜３を用いる方法にて説明したものが挙げられる。本工程では、Ｐｄ２（ｄｂａ）３、Ｐｄ（ＰＰｈ３）４、（１，１’−ビス（ジフェニルホスフィノ）フェロセン）ジクロロパラジウム（ＩＩ）等が好ましい。
【０２１９】
本工程でパラジウム系触媒を用いる場合、その使用量は、収率の観点から、原料の化合物（５）１モルに対して、通常、０．００１〜１モルが好ましく、０．００５〜０．１モルがより好ましい。
【０２２０】
また、必要に応じて、上記パラジウム系触媒の中心元素であるパラジウム原子に配位し得る、リン配位子を触媒とともに用いることができる。このリン配位子としては、上記反応式１〜３を用いる方法にて説明したものが挙げられる。本工程では、２−（ジシクロヘキシルホスフィノ）−２’，４’，６’−トリ−イソプロピル−１，１’−ビフェニル（Ｘ−Ｐｈｏｓ）等が好ましい。
【０２２１】
リン配位子を使用する場合、その使用量は、収率の観点から、原料の化合物（５）１モルに対して、通常、０．０１〜１．０モルが好ましく、０．０５〜０．５モルがより好ましい。
【０２２２】
また、上記パラジウム系触媒に加えて、必要に応じて、塩基（ホウ素原子の活性化剤）を使用することもできる。塩基としては、上記反応式１〜３を用いる方法にて説明したものが挙げられる。これらのうち、好ましくは、酢酸カリウム等である。この塩基の使用量は、原料の化合物（５）１モルに対して、通常、０．１〜５．０モル程度が好ましく、０．５〜１．０モルがより好ましい。
【０２２３】
また、反応は、通常、反応溶媒の存在下で行われる。この反応溶媒としては、上記反応式１〜３を用いる方法にて説明したものが挙げられる。これらのうち、本工程では、ジメチルスルホキシド等が好ましい。
【０２２４】
反応温度は、通常、０℃以上であり且つ上記反応溶媒の沸点温度以下である範囲から選択される。
【０２２５】
また、反応雰囲気は、特に限定されないが、好ましくは不活性ガス雰囲気であり、アルゴンガス雰囲気、窒素ガス雰囲気等とすることができる。尚、空気雰囲気とすることもできる。
【０２２６】
なお、ホウ素化合物が環状のボロン酸エステル基を有する化合物である場合には、該ボロン酸エステル基を有する化合物を製造してから加水分解し、ボロン酸基に変換してもよい。
【０２２７】
原料として用いる化合物のうち、化合物（Ｉ）、化合物（ＩＩ）の２種以上の化合物を反応させて得られる化合物は、例えば、一般式（１４）：
【０２２８】
【化２１】
2012121354.tif 000023
【０２２９】
（式中、Ｒ１及びＹ’は前記に同じである。）
で示される化合物、
一般式（１５）：
【０２３０】
【化２２】
2012121354.tif 000024
【０２３１】
（式中、Ｒ１、Ｒ２、Ｙ’及びｎは前記に同じである。）
で示される化合物、化合物（７ａ）、化合物（８）、一般式（１６）：
【０２３２】
【化２３】
2012121354.tif 000025
【０２３３】
（式中、Ｒ８はＲ２又はＲ４と同じ；ｍ１はｎ又はｍ’と同じ；Ｙ’は前記に同じである。）
で示される化合物等が挙げられる。
【０２３４】
化合物（１４）
化合物（１４）は、例えば、化合物（Ｉ）を用いた反応により得ることができる。より具体的には、化合物（５）と、化合物（Ｉｂ）を用いて、化合物（５）の末端のハロゲン原子と、化合物（Ｉｂ）化合物の末端のボロン酸又はそのエステル基とを反応させて、三量体化することで、化合物（１４）が得られる。
【０２３５】
【化２４】
2012121354.tif 000026
【０２３６】
（式中、Ｒ１、Ｘ、Ｙ及びＹ’は前記に同じである。）
この反応では、シクロヘキサン環の屈曲部を利用して、Ｃ字型の鎖状化合物として、化合物（１４）を得ることができる。
【０２３７】
化合物（５）と、化合物（Ｉｂ）との反応は、鈴木・宮浦カップリング反応を用いることができる。
【０２３８】
化合物（５）と、化合物（Ｉｂ）との使用量は、目的とする化合物（１４）によって適宜調整することが好ましい。
【０２３９】
より詳細には、化合物（１４）の両末端をハロゲン原子とする場合には化合物（５）を過剰量とすることが好ましい。具体的には、化合物（Ｉｂ）の使用量は、化合物（５）１モルに対して、０．０５〜０．２モルが好ましく、０．０７５〜０．１５モルがより好ましい。
【０２４０】
また、化合物（１４）の両末端をボロン酸又はそのエステル基とする場合には化合物（Ｉｂ）を過剰量とすることが好ましい。具体的には、化合物（Ｉｂ）の使用量は、化合物（５）１モルに対して、５〜２０モルが好ましく、７〜１５モルがより好ましい。
【０２４１】
上記の反応は、通常、触媒の存在下で行われ、好ましくはパラジウム系触媒が使用される。このパラジウム系触媒としては、上記反応式１〜３を用いる方法にて説明したものが挙げられる。本工程では、Ｐｄ（ＰＰｈ３）４、Ｐｄ２（ｄｂａ）３等が好ましい。
【０２４２】
パラジウム系触媒を用いる場合、その使用量は、収率の観点から、原料の化合物（５）と、化合物（Ｉｂ）のうち少ないほうの化合物１モルに対して、通常、０．００１〜１モルが好ましく、０．００５〜０．５モルがより好ましい。
【０２４３】
また、必要に応じて、上記パラジウム系触媒の中心元素であるパラジウム原子に配位し得る、リン配位子を触媒とともに用いることができる。このリン配位子としては、上記反応式１〜３を用いる方法にて説明したものが挙げられる。本工程では、２−（ジシクロヘキシルホスフィノ）−２’，４’，６’−トリ−イソプロピル−１，１’−ビフェニル（Ｘ−Ｐｈｏｓ）等が好ましい。
【０２４４】
リン配位子を使用する場合、その使用量は、収率の観点から、原料の化合物（５）と、化合物（Ｉｂ）のうち少ないほうの化合物１モルに対して、通常、０．０１〜１．０モルが好ましく、０．０５〜０．５モルがより好ましい。
【０２４５】
また、上記パラジウム系触媒に加えて、必要に応じて、塩基（ホウ素原子の活性化剤）を使用することもできる。この塩基は、上記反応式１〜３を用いる方法にて説明したものが挙げられる。これらのうち、好ましくは、フッ化セシウム、炭酸セシウム、炭酸銀、リン酸カリウム等である。この塩基の使用量は、原料の化合物（５）と、化合物（Ｉｂ）のうち少ないほうの化合物１モルに対して、通常、０．１〜５．０モル程度が好ましく、０．５〜４．０モルがより好ましい。
【０２４６】
また、反応は、通常、反応溶媒の存在下で行われる。この反応溶媒としては、上記反応式１〜３を用いる方法にて説明したものが挙げられる。これらのうち、本工程では、環状エーテル類（テトラヒドロフラン等）が好ましい。
【０２４７】
反応温度は、通常、０℃以上であり且つ上記反応溶媒の沸点温度以下である範囲から選択される。
【０２４８】
また、反応雰囲気は、特に限定されないが、好ましくは不活性ガス雰囲気であり、アルゴンガス雰囲気、窒素ガス雰囲気等とすることができる。空気雰囲気とすることもできる。
【０２４９】
化合物（１５）
化合物（１５）は、上記のように反応式（１）に従って化合物（７ａ）を得た後、さらに化合物（７ａ）の末端のハロゲン原子と、化合物（Ｉｂ）の末端のボロン酸又はそのエステル基を反応させることで得られる。
【０２５０】
【化２５】
2012121354.tif 000027
【０２５１】
（式中、Ｒ１、Ｒ２、Ｘ、Ｙ、Ｙ’及びｎは前記に同じである。）
【０２５２】
また、化合物（８）の末端のボロン酸又はそのエステル基と、化合物（５）の末端のハロゲン原子を反応させることによっても得られる。
【０２５３】
【化２６】
2012121354.tif 000028
【０２５４】
（式中、Ｒ１、Ｒ２、Ｘ、Ｙ、Ｙ’及びｎは前記に同じである。）
【０２５５】
この反応では、シクロヘキサン環の屈曲部を利用して、Ｃ字型の鎖状化合物として、化合物（１５）を得ることができる。
【０２５６】
上記反応は、鈴木・宮浦カップリング反応を用いることが好ましい。
【０２５７】
ここでは、化合物（Ｉｂ）又は化合物（５）を過剰量とすることが好ましい。具体的には、化合物（Ｉｂ）の使用量は、化合物（７ａ）１モルに対して、５〜２０モルが好ましく、７〜１５モルがより好ましい。また、化合物（５）の使用量は、化合物（８）１モルに対して、５〜２０モルが好ましく、７〜１５モルがより好ましい。
【０２５８】
ここでは、通常、パラジウム系触媒が用いられる。このパラジウム系触媒としては、上記反応式１〜３を用いる方法にて説明したものが挙げられる。これらのうち、Ｐｄ（ＰＰｈ３）４等が好ましい。
【０２５９】
上記パラジウム系触媒の使用量は、収率の観点から、原料の化合物（７ａ）又は化合物（８）１モルに対して、通常、０．００１〜１モルが好ましく、０．００５〜０．５モルがより好ましい。
【０２６０】
また、必要に応じて、上記パラジウム系触媒の中心元素であるパラジウム原子に配位し得る、リン配位子を使用することができる。このリン配位子としては、上記反応式１〜３を用いる方法にて説明したものが挙げられる。これらのうち、２−（ジシクロヘキシルホスフィノ）−２’，４’，６’−トリ−イソプロピル−１，１’−ビフェニル（Ｘ−Ｐｈｏｓ）等が好ましい。
【０２６１】
上記リン配位子を使用する場合、その使用量は、収率の観点から、原料の化合物（７ａ）又は化合物（８）１モルに対して、通常、０．００１〜１．０モルが好ましく、０．０１〜０．８モルがより好ましい。
【０２６２】
上記パラジウム系触媒に加えて、塩基（ホウ素原子の活性化剤）を添加することが好ましい。この塩基は、上記反応式１〜３を用いる方法にて説明したものが挙げられる。好ましくは、炭酸ナトリウム、炭酸銀等である。この塩基（上記活性化剤）の使用量は、原料の化合物（７ａ）又は化合物（８）１モルに対して、通常、０．０１〜１０モルが好ましく、０．１〜５．０モルがより好ましい。
【０２６３】
反応は、通常、反応溶媒の存在下で行われる。この反応溶媒としては、上記反応式１〜３を用いる方法にて説明したものが挙げられる。これらのうち、本工程では、芳香族炭化水素類（トルエン等）が好ましい。また、水を含む系であってもよい。
【０２６４】
反応温度は、通常、０℃以上であり且つ上記反応溶媒の沸点温度以下である範囲から選択される。
【０２６５】
また、反応雰囲気は、特に限定されないが、好ましくは不活性ガス雰囲気であり、アルゴンガス雰囲気、窒素ガス雰囲気等とすることができる。なお、空気雰囲気とすることもできる。
【０２６６】
化合物（１６）
化合物（１６）は、例えば、化合物（Ｉ）及び化合物（ＩＩ）を用いた反応により得ることができる。より具体的には、化合物（５）又は化合物（１０）の末端のハロゲン原子と、化合物（６）又は化合物（Ｉｂ）の末端のボロン酸又はそのエステル基とを反応させて得られる。
【０２６７】
【化２７】
2012121354.tif 000029
【０２６８】
（式中、Ｒ１、Ｒ２、Ｒ４、Ｒ８、Ｘ、Ｙ、Ｙ’、ｎ、ｍ’及びｍ１は前記に同じである。）
【０２６９】
この反応では、シクロヘキサン環の屈曲部を利用して、Ｌ字型の鎖状化合物として、化合物（１６）を得ることができる。
【０２７０】
上記反応は、鈴木・宮浦カップリング反応を用いることが好ましい。
【０２７１】
ここでは、化合物（６）又は化合物（１０）を過剰量とすることが好ましい。具体的には、化合物（６）の使用量は、化合物（５）１モルに対して、５〜２０モルが好ましく、７〜１５モルがより好ましい。また、化合物（１０）の使用量は、化合物（Ｉｂ）１モルに対して、５〜２０モルが好ましく、７〜１５モルがより好ましい。
【０２７２】
ここでは、通常、パラジウム系触媒が用いられる。このパラジウム系触媒としては、上記反応式１〜３を用いる方法にて説明したものが挙げられる。これらのうち、Ｐｄ（ＰＰｈ３）４等が好ましい。
【０２７３】
上記パラジウム系触媒の使用量は、収率の観点から、原料の化合物（５）又は化合物（Ｉｂ）１モルに対して、通常、０．０００１〜０．５モルが好ましく、０．０００５〜０．２モルがより好ましい。
【０２７４】
また、必要に応じて、上記パラジウム系触媒の中心元素であるパラジウム原子に配位し得る、リン配位子を使用することができる。このリン配位子としては、上記反応式１〜３を用いる方法にて説明したものが挙げられる。これらのうち、２−（ジシクロヘキシルホスフィノ）−２’，４’，６’−トリ−イソプロピル−１，１’−ビフェニル（Ｘ−Ｐｈｏｓ）等が好ましい。
【０２７５】
上記リン配位子を使用する場合、その使用量は、収率の観点から、原料の化合物（５）又は化合物（Ｉｂ）１モルに対して、通常、０．００１〜１．０モルが好ましく、０．０１〜０．８モルがより好ましい。
【０２７６】
上記パラジウム系触媒に加えて、塩基（ホウ素原子の活性化剤）を添加することが好ましい。この塩基は、上記反応式１〜３を用いる方法にて説明したものが挙げられる。好ましくは、炭酸銀等である。この塩基（上記活性化剤）の使用量は、原料の化合物（５）又は化合物（Ｉｂ）１モルに対して、通常、０．０１〜１０モルが好ましく、０．１〜５．０モルがより好ましい。
【０２７７】
反応は、通常、反応溶媒の存在下で行われる。この反応溶媒としては、上記反応式１〜３を用いる方法にて説明したものが挙げられる。これらのうち、本発明では、環状エーテル類（テトラヒドロフラン等）が好ましい。
【０２７８】
反応温度は、通常、０℃以上であり且つ上記反応溶媒の沸点温度以下である範囲から選択される。
【０２７９】
また、反応雰囲気は、特に限定されないが、好ましくは不活性ガス雰囲気であり、アルゴンガス雰囲気、窒素ガス雰囲気等とすることができる。なお、空気雰囲気とすることもできる。
【０２８０】
＜方法１＞
９〜１３個（特に９個、１１個又は１３個）の芳香族環が連なった環状化合物は、例えば、
一般式（ＩＩＩ）：
Ｘ−Ｒ９−Ｘ
（式中、Ｒ９は、３〜４個の一般式（１７）：
【０２８１】
【化２８】
2012121354.tif 000030
【０２８２】
（式中、Ｒ１は前記に同じである。）
で示される構造単位と、６個以上（特に６〜９個）のフェニレン基又は２価の縮合多環芳香族炭化水素基と、からなる２価の基；Ｘは前記に同じである。］
で示される鎖状化合物の末端原子同士（特にハロゲン原子同士）を、分子内閉環反応により反応させて輪状の化合物を得る工程
を備える。
【０２８３】
ここでは、化合物（ＩＩＩ）を、分子内閉環反応により輪状の化合物を得る。なお、化合物（ＩＩＩ）は、上記説明した原料を用いて反応させることにより得られる。
【０２８４】
化合物（ＩＩＩ）は、上記説明した化合物のなかでも、化合物（１４）、及び化合物（１５）のうち両末端がハロゲン原子である化合物を包含する概念である。そのため、化合物（ＩＩＩ）のうち、他の化合物についても、化合物（１４）、及び化合物（１５）のうち両末端がハロゲン原子である化合物と同様の方法により得ることができる。
【０２８５】
ここでは、化合物（ＩＩＩ）の末端原子同士が結合して輪状の化合物が形成される。化合物（ＩＩＩ）は、２つのハロゲン原子を有しており、ニッケル化合物を用いることにより、そのハロゲン原子同士を結合させ、分子内閉環反応を起こさせることができる。
【０２８６】
この工程において、化合物（ＩＩＩ）が有する環の数がそのまま環状化合物（特にカーボンナノリング）が有する環の数となる。このことから、化合物（ＩＩＩ）を好適に選択することにより、連結する芳香族環の個数を自在に設計することができ、所望の数の芳香族環が連なった環状化合物を、短工程で効率良く製造することができる。
【０２８７】
分子内閉環反応においては、ニッケル化合物が用いられる。このニッケル化合物としては、上記反応式３を用いる方法にて説明したものが挙げられる。
【０２８８】
上記ニッケル化合物の使用量は、使用する原料によって異なるが、通常、原料の化合物（ＩＩＩ）１モルに対して、通常、試薬として投入するニッケル化合物の量が０．０１〜５０モル、好ましくは０．１〜１０モルである。
【０２８９】
ニッケル化合物とともに、ニッケル（ニッケル原子）に配位し得る配位子を用いることができる。この配位子としては、上記反応式３を用いる方法にて説明したものが挙げられる。
【０２９０】
上記配位子を使用する場合、その使用量は、化合物（ＩＩＩ）１モルに対して、通常、０．０１〜５０モル、好ましくは０．１〜１０モルである。
【０２９１】
反応は、通常、反応溶媒の存在下で行われる。この反応溶媒としては、上記反応式３を用いる方法にて説明したものが挙げられる。これらのうち、本工程では、環状エーテル類（テトラヒドロフラン等）が好ましい。
【０２９２】
反応溶媒を使用する場合、原料の濃度は種々調整することが好ましいが、原料の濃度を高くしすぎないことが好ましい。具体的には、化合物（ＩＩＩ）の濃度は、０．１〜５ｍｍｏｌ／Ｌが好ましく、０．２〜３ｍｏｌ／Ｌがより好ましい。
【０２９３】
反応温度は、通常、０℃以上であり且つ上記反応溶媒の沸点温度以下である範囲から選択される。
【０２９４】
また、反応雰囲気は、特に限定されないが、好ましくは不活性ガス雰囲気であり、アルゴンガス雰囲気、窒素ガス雰囲気等とすることができる。なお、空気雰囲気とすることもできる。
【０２９５】
これにより、輪状の化合物が得られる。原料として、化合物（１４）のうち両末端がハロゲン原子である化合物を使用した場合には、一般式（１２ｂ）：
【０２９６】
【化２９】
2012121354.tif 000031
【０２９７】
（式中、Ｒ１は前記に同じである。）
で示される化合物が得られる。
【０２９８】
また、原料として、化合物（１５）のうち両末端がハロゲン原子で、Ｒ２が１，４−フェニレン基、ｎが１である化合物を使用した場合には、一般式（１８）：
【０２９９】
【化３０】
2012121354.tif 000032
【０３００】
（式中、Ｒ１は前記に同じである。）
で示される化合物が得られる。
【０３０１】
また、同様の方法により、一般式（１９）：
【０３０２】
【化３１】
2012121354.tif 000033
【０３０３】
（式中、Ｒ１は前記に同じである。）
で示される化合物等も得られる。
【０３０４】
＜方法２＞
１０〜１３個（特に１０個）の芳香族環が連なった環状化合物は、例えば、
一般式（ＩＶ−１）：
Ｙ’−Ｒ１０ａ−Ｙ’
（式中、Ｒ１０ａは、３個の一般式（１７）で示される構造単位と、６個以上（特に６〜９個）のフェニレン基又は２価の縮合多環芳香族炭化水素基と、からなる２価の基；Ｙ’は前記に同じである。）
で示される化合物と、
一般式（ＩＶ−２）：
Ｙ’−Ｒ１０ｂ−Ｙ’
（式中、Ｒ１０ｂは、１個以上（特に１〜４個）のフェニレン基又は２価の縮合多環芳香族炭化水素基からなる２価の基；Ｙ’は前記に同じである。）
で示される化合物とを反応させて輪状の化合物を得る工程か、
一般式（Ｖ−１）：
Ｙ’−Ｒ１１ａ−Ｙ’
［式中、Ｒ１１ａは、２個の一般式（１７）で示される構造単位と、４個以上（特に４〜８個）のフェニレン基又は２価の縮合多環芳香族炭化水素基と、からなる２価の基；Ｙ’は前記に同じである。］
で示される化合物と、
一般式（Ｖ−２）：
Ｙ’−Ｒ１１ｂ−Ｙ’
［式中、Ｒ１１ｂは、１個の一般式（１７）で示される構造単位と、２個以上（特に２〜６個）のフェニレン基又は２価の縮合多環芳香族炭化水素基と、からなる２価の基；Ｙ’は前記に同じである。］
で示される化合物とを反応させて輪状の化合物を得る工程
を備える。
【０３０５】
つまり、上記化合物（ＩＶ−１）と化合物（ＩＶ−２）との反応、又は化合物（Ｖ−１）と化合物（Ｖ−２）との反応により、輪状の化合物を得る。
【０３０６】
化合物（ＩＶ−１）は、化合物（１４）を包含し、化合物（ＩＶ−２）は、化合物（ＩＩ）、化合物（６）、化合物（１０）等を包含する。
【０３０７】
このことから、化合物（ＩＶ−１）と化合物（ＩＶ−２）との反応、具体的には、例えば、以下の反応：
【０３０８】
【化３２】
2012121354.tif 000034
【０３０９】
（式中、Ｒ１及びＹ’は前記に同じである。）
により輪状の化合物が得られる。
【０３１０】
また、化合物（Ｖ−１）は、化合物（８）を包含し、化合物（Ｖ−２）は、化合物（Ｉ）、化合物（Ｉｂ）、化合物（５）、化合物（１６）等を包含する。
【０３１１】
このことから、化合物（Ｖ−１）と化合物（Ｖ−２）との反応、具体的には、例えば、以下の反応：
【０３１２】
【化３３】
2012121354.tif 000035
【０３１３】
（式中、Ｒ１、Ｒ２、Ｘ、Ｙ及びｎは前記に同じである。）
により輪状の化合物が得られる。
【０３１４】
このように、シクロヘキサン環の角度を利用して明らかに略長方形又は略正三角形の形状の輪状の化合物を合成できないようないびつな形状の輪状の化合物が得られると考えられる組合せであっても採用できる。これにより、様々な環の数を有する環状化合物の合成が可能となる。
【０３１５】
ここでは、上記の反応のみに限られず、様々な化合物（ＩＶ−１）と化合物（ＩＶ−２）の組合せ、化合物（Ｖ−１）と化合物（Ｖ−２）の組合せが採用し得る。
【０３１６】
上記反応は、鈴木−宮浦カップリング反応を用いることが好ましい。つまり、化合物（ＩＶ−１）と化合物（ＩＶ−２）の片方の化合物の両末端をハロゲン原子、もう片方の化合物の両末端をボロン酸又はそのエステル基とすることが好ましい。また、化合物（Ｖ−１）と化合物（Ｖ−２）の片方の化合物の両末端をハロゲン原子、もう片方の化合物の両末端をボロン酸又はそのエステル基とすることが好ましい。
【０３１７】
化合物（ＩＶ−２）の使用量は、化合物（ＩＶ−１）１モルに対して、０．０１〜５．０モルが好ましく、０．０５〜３．０モルがより好ましい。同様に、化合物（Ｖ−２）の使用量は、化合物（Ｖ−１）１モルに対して、０．０１〜５．０モルが好ましく、０．０５〜３．０モルがより好ましい。
【０３１８】
ここでは、通常、パラジウム系触媒が用いられる。このパラジウム系触媒としては、上記反応式１〜３を用いる方法にて説明したものが挙げられる。これらのうち、Ｐｄ（ＯＡｃ）２（Ａｃはアセチル基）、ビス（ジベンジリデンアセトン）パラジウム（０）、ビス（トリｔ−ブチルホスフィノ）パラジウム（０）等が好ましい。
【０３１９】
上記パラジウム系触媒の使用量は、収率の観点から、原料の化合物（ＩＶ−１）又は化合物（Ｖ−１）１モルに対して、通常、０．０００１〜１．０モルが好ましく、０．０００５〜０．５モルがより好ましい。
【０３２０】
また、必要に応じて、上記パラジウム系触媒の中心元素であるパラジウム原子に配位し得る、リン配位子を使用することができる。このリン配位子としては、上記反応式１〜３を用いる方法にて説明したものが挙げられる。これらのうち、２−（ジシクロヘキシルホスフィノ）−２’，４’，６’−トリ−イソプロピル−１，１’−ビフェニル（Ｘ−Ｐｈｏｓ）等が好ましい。
【０３２１】
上記リン配位子を使用する場合、その使用量は、収率の観点から、原料の化合物（ＩＶ−１）又は化合物（Ｖ−１）１モルに対して、通常、０．００１〜１．０モルが好ましく、０．０１〜０．８モルがより好ましい。
【０３２２】
上記パラジウム系触媒に加えて、塩基（ホウ素原子の活性化剤）を添加することが好ましい。この塩基は、上記反応式１〜３を用いる方法にて説明したものが挙げられる。好ましくは、水酸化ナトリウム、リン酸カリウム等である。この塩基（上記活性化剤）の使用量は、原料の化合物（ＩＶ−１）又は化合物（Ｖ−１）１モルに対して、通常、０．０１〜１０モルが好ましく、０．１〜５．０モルがより好ましい。
【０３２３】
反応は、通常、反応溶媒の存在下で行われる。この反応溶媒としては、上記反応式１〜３を用いる方法にて説明したものが挙げられる。これらのうち、本工程では、環状エーテル類（ジオキサン等）が好ましい。また、水を含む系としてもよい。
【０３２４】
反応溶媒を使用する場合、原料の濃度は種々調整することが好ましいが、原料の濃度を高くしすぎないことが好ましい。例えば、化合物（１４）と化合物（ＩＩ）とを反応させる場合には、化合物（１４）の濃度は、０．１〜５ｍｍｏｌ／Ｌが好ましく、０．２〜３ｍｏｌ／Ｌがより好ましい。また、同様に、化合物（８）と化合物（５）とを反応させる場合には、化合物（８）の濃度は、０．１〜５ｍｍｏｌ／Ｌが好ましく、０．２〜３ｍｏｌ／Ｌがより好ましい。
【０３２５】
反応温度は、通常、０℃以上であり且つ上記反応溶媒の沸点温度以下である範囲から選択される。
【０３２６】
また、反応雰囲気は、特に限定されないが、好ましくは不活性ガス雰囲気であり、アルゴンガス雰囲気、窒素ガス雰囲気等とすることができる。なお、空気雰囲気とすることもできる。
【０３２７】
このようにして得られる輪状の化合物は、３〜４個の一般式（１７）：
【０３２８】
【化３４】
2012121354.tif 000036
【０３２９】
（式中、Ｒ１は前記に同じである。）
で示される構造単位と、
６〜９個のフェニレン基又は２価の縮合多環芳香族炭化水素基と、
からなり、且つ、
一般式（１７）で示される構造単位とフェニレン基又は２価の縮合多環芳香族炭化水素基とを合計で１０、１１又は１３個有する、輪状の化合物である。
【０３３０】
＜シクロヘキサン環のベンゼン化＞
上記のようにして輪状の化合物を得た後、シクロヘキサン環部をベンゼン環に変換することにより、環状化合物が得られる。
【０３３１】
その方法は、前記＜反応式２＞の化合物（１１）から化合物（３）に変換する方法と同様にして実施することができる。
【０３３２】
なお、環の数が１０、１１又は１３個の輪状の化合物を用いてシクロヘキサン環部をベンゼン環に変換すれば、１０、１１又は１３個の芳香族環が連なった環状化合物が得られる。
【実施例】
【０３３３】
以下、本発明について、実施例を挙げて具体的に説明するが、本発明は、これらの実施例に何ら制約されるものではない。【０３３４】
薄層クロマトグラフィー（ＴＬＣ）には、E. Merckシリカゲル60 F254プレコートプレート（0.25 mm厚）を用いた。クロマトグラムは、UVランプ（254 nm）を用いて分析した。フラッシュカラムクロマトグラフィー（ＦＣＣ）は、E. Merckシリカゲル60 F254（230〜400メッシュ）を用いて行った。分取薄層クロマトグラフィー（ＰＴＬＣ）には、Wakogel B5-Fシリカコートプレート（0.75 mm厚）を作製して用いた。リサイクル分取ゲル浸透クロマトグラフィー（ＧＰＣ）には、JAI LC-9204型（分取カラムJAIGEL-1H/JAIGEL-2H、クロロホルム）を用いて行った。質量スペクトルは、Waters Micromass LCT Premier（エレクトロスプレーイオン化飛行時間質量スペクトル分析、ESI-TOFMS）、JEOL JMS700（高速原子衝撃質量分析装置、FAB-MS）Bruker Daltonics Ultraflex III TOF/TOF（MALDI-TOF-MS）を用いて得た。元素分析は、Yanako MT-6を用いて行った。融点は、MPA100型OptiMelt融点測定装置を用いて行った。核磁気共鳴（ＮＭＲ）スペクトルは、JEOL GSX-270（1H 270MHz, 13C 67.5MHz）分光計、JEOL JNM-ECS400（1H 400MHz, 13C 100MHz）、JEOL JNM-ECA-600（1H 600MHz, 13C 150MHz）分光計を用いて、CDCl3又はDMSO-d6中で行った。1H NMRについての化学シフトは、テトラメチルシラン（δ0.00 ppm）、CHCl3（δ7.26 ppm）、又はCDCl2（δ5.32 ppm）と比較してppmで表した。13C NMRについての化学シフトは、CDCl3（δ77.0 ppm）と比較してppmで表した。【０３３５】
合成例１：化合物（５ａ）の製造
内容積1 Lの丸底フラスコに、塩化リチウム1.68 g（33 mmol）と、セリウム（III）トリクロリド・七水和物14.4 g（0.33 mol）とを入れ、このフラスコをオイルバスに浸し、真空下、90℃で、2時間加熱し乾燥させた。得られた反応剤混合物を粉末状に砕いた後、その粉末状の反応剤混合物を再びフラスコに入れた。更に、フラスコをオイルバスに浸し、真空下、90℃で、1時間加熱した。このフラスコに攪拌子を入れ、フラスコを再びオイルバスに浸し、攪拌しながら、真空下、150℃で、3時間加熱した。フラスコ内の内容物が冷めないうちに、アルゴンガスをフラスコ内に充填した。ここに乾燥テトラヒドロフラン（ＴＨＦ）200 mLを入れて懸濁させ、生じた懸濁液を、室温（約23℃、以下同様）で、8時間程度攪拌した。この懸濁液に、1,4-シクロヘキサンジオン1.68 g（15 mmol）のＴＨＦ溶液15 mLをキャニュラを用いて入れて、室温で、2時間攪拌した後、-78℃に冷却して、懸濁液Ａを得た。【０３３６】
上記とは別の内容積1 Lの丸底フラスコに、1,4-ジブロモベンゼン10.7 g（45 mmol）及び乾燥ＴＨＦ90 mLを入れた。ここにn-ブチルリチウムのヘキサン溶液29.5 mL（1.57 M、45 mmol）を、-78℃の温度条件下で、徐々に滴下した（添加速度4.5 cm3/分）。滴下終了後、-78℃で、30分間、攪拌し、得られた溶液を、上記の懸濁液Ａにキャニュラを用いて入れて、混合物を得た。【０３３７】
そして、この混合物を-78℃で、1時間攪拌した後、次いで、室温で2時間攪拌した。その後、混合物に飽和NH4Cl水溶液50 mLを加え、反応を停止させた。生成物をセライトでろ過し、得られたろ液をエバポレーターで濃縮した。そして、得られた残渣（濃縮物）に酢酸エチルを添加して粗生成物を抽出し、無水Na2SO4により乾燥を行い、酢酸エチル溶液を得た。その溶液をエバポレーターで濃縮し、残渣（濃縮物）をクロロホルムにより再結晶することで、白色固体物質5.32 gを得た。そして、核磁気共鳴分析（1H NMR、13C NMR）及び質量分析によって、この白色固体物質を解析した結果、下記式（５ａ）：【０３３８】
【化３５】
2012121354.tif 000037
【０３３９】
で示される化合物であった。この化合物の収率は83％であった。【０３４０】
1H NMR (270 MHz, CDCl3) δ1.71 (s, 2H), d 2.07 (s, 8H), 7.34 (d, J = 8.6 Hz, 4H), 7.47 (d, J = 8.6 Hz, 4H); 13C NMR (67.5 MHz, CDCl3) δ33.2 (CH2), 72.3 (4°), 121.5 (4°), 127.2 (CH), 131.6 (CH), 144.6 (4°); HRMS (FAB, negative) m/z calcd for C18H17Br2O2[M-H]−: 422.9595, found 422.9576; mp : 177.7-178.7℃.【０３４１】
合成例２：化合物（５ａ）の水酸基のＭＯＭ保護の形成
攪拌子を入れた200 mL丸底フラスコに、上記の合成例１により得られた化合物（５ａ）4.69 g（11 mmol）と、乾燥ジクロロメタン（CH2Cl2）44 mLと、ジイソプロピルエチルアミン7.7 mL（44 mmol）とを入れて、フラスコを氷浴に浸した。そして、フラスコ内の混合物を0℃で30分間攪拌した後、クロロメチルメチルエーテル3.5 mL（46 mmol）を入れた。次いで、その混合物を、撹拌しながら、室温で18時間反応させた後に、飽和NH4Cl水溶液20 mLを加え、反応を停止させた。生成物をCH2Cl2（20 mL×3）で抽出し、抽出後の有機層を無水Na2SO4で乾燥し溶液を得た。その溶液をエバポレーターで濃縮し、残渣（濃縮物）をシリカゲルクロマトグラフィー（CH2Cl2）で精製し、無色固体物質5.48 gを得た。そして、核磁気共鳴分析（1H NMR、13C NMR）及び質量分析によって、この無色固体物質を解析した結果、下記式（５ｂ）：【０３４２】
【化３６】
2012121354.tif 000038
【０３４３】
で示される化合物であった。この化合物の収率は97％であった。【０３４４】
1H NMR (270 MHz, CDCl3) δ1.71 (s, 2H), 2.07 (s, 8H), 7.34 (d, J = 9 Hz, 4H), 7.47 (d, J = 9 Hz, 4H); 13C NMR (150 MHz, CDCl3) δ33.0 (CH2), 56.2 (CH3), 77.9 (4°), 92.3 (CH2), 121.8 (4°), 128.7 (CH), 131.6 (CH), 141.6 (br, 4°); HRMS (FAB) m/z calcd for C22H26Br2O4Na [M+Na]+: 535.0096, found 535.0103. mp : 107.1-108.9℃.【０３４５】
合成例３：化合物（６ａ）（1,4-Benzenediboronic acid neopentyl glycol ester）の製造
攪拌子を入れた50 mL丸底フラスコにp-フェニレンビスボロン酸（1,4-Benzenediylbisboranic acid）125 mg（0.75 mmol、1当量）、ネオペンチルグルコール250 mg（2.4 mmol、3当量）、p-トルエンスルホン酸50 mg及び乾燥ベンゼン（benzene）10 mLを収容した。その後、その混合物を、70℃で、12時間還流し反応させた。フラスコ内の混合物（反応物）を室温まで冷却した後に、目的の生成物をCH2Cl2で抽出した。抽出後の有機層を飽和NaHCO3水溶液で洗浄した後に、溶媒を減圧留去し、生成物226.9 mgを得た。そして、核磁気共鳴分析（1H NMR）及び質量分析によって、この生成物を解析した結果、下記式（６ａ）：【０３４６】
【化３７】
2012121354.tif 000039
【０３４７】
に示される化合物であった。この化合物の収率は99％であった。【０３４８】
1H NMR (270 MHz, CDCl3) δ 1.02 (s, 12H), 3.77 (s, 8H), 7.78 (s, 4H); LRMS (EI) m/z calcd for C16H24Br2O4[M]+: 302.1861, found 302.【０３４９】
合成例４：化合物（６ｂ）（4,4'-Biphenyldiboronic acid neopentyl glycol ester）の製造
適当な原料化合物を用いて合成例３と同様にして化合物（６ｂ）：【０３５０】
【化３８】
2012121354.tif 000040
【０３５１】
を得た。この化合物は市販されている。【０３５２】
合成例５：ボロン酸又はそのエステル基を有する化合物（６ｃ）の製造
攪拌子を入れた20 mL丸底フラスコに、2,6-ジブロモナフタレン115.4 mg（0.40 mmol）、ビス（ネオペンチルグリコール）ジボロン273.3 mg（1.2 mmol）、（1,1’-ビス（ジフェニルホスフィノ）フェロセン）ジクロロパラジウム（II）10.3 mg（13μmol）、及び酢酸カリウム（KOAc）244.8 mg（2.5 mmol）を入れ、アルゴンガスをフラスコ内に充填した。そこに、乾燥ジメチルスルホキシド2 mLを導入し、混合物とした後に、混合物を撹拌しながら、80℃で21時間反応させた。次いで、フラスコ内の混合物（反応物）を室温に冷却し、混合物（反応液）をシリカゲルでろ過した。得られたろ液からエバポレーターで溶媒を減圧留去した後に、残渣（濃縮物）をヘキサンで再結晶し、白色固体物質47.8ｍｇを得た。そして、核磁気共鳴分析（1H NMR）及び質量分析によって、この白色固体物質を解析した結果、下記式（６ｃ）：【０３５３】
【化３９】
2012121354.tif 000041
【０３５４】
で示される化合物であった。この化合物の収率は31％であった。【０３５５】
1H NMR (400 MHz, CDCl3) δ 1.06 (s, 12H), 3.83 (s, 8H), 7.83 (s, 4H), 8.33 (s, 2H). LRMS (EI) m/z calcd for C20H26B2O4[M]+: 352, found 352.【０３５６】
合成例６：化合物（７ａ−１）の製造（その１）
攪拌子を入れた200 mL丸底フラスコに、フッ化セシウム（Cesium fluoride）400 mg（2.6 mmol）、合成例２で得られた化合物（５ｂ）2.07 g（4 mmol）、合成例３で得られた化合物（６ａ）151.2 mg（0.5 mmol）、及び［Pd(PPh3)4］30.1 mg（0.026 mmol）を入れ、アルゴンガスをフラスコ内に充填した。そこに、乾燥ＴＨＦ60 mLを導入し、混合物とした後に、この混合物を撹拌しながら、65℃で26時間反応させた。次いで、フラスコ内の混合物（反応液）を室温に冷却し、その混合物（反応液）をセライトでろ過した。得られたろ液からエバポレーターで溶媒を減圧留去した後に、残渣（濃縮物）をシリカゲルクロマトグラフィー（hexane/EtOAc）で精製し、白色固体物質319.9 mgを得た。そして、核磁気共鳴分析（1H NMR、13C NMR）及び質量分析によって、この白色固体物質を解析した結果、下記式（７ａ−１）：【０３５７】
【化４０】
2012121354.tif 000042
【０３５８】
で示される化合物であった。この化合物の収率は68％であった。【０３５９】
1H NMR (400 MHz, CDCl3) δ 2.11 (brs, 8H), 2.30−2.40 (brm, 8H), 3.42 (s, 6H), 3.43 (s, 6H), 4.44 (s, 4H), 4.48 (s, 4H), 7.33 (d, J = 9 Hz, 4H), 7.45 (d, J = 9 Hz, 4H), 7.51 (d, J = 9 Hz, 4H), 7.60 (d, J = 9 Hz, 4H), 7.65 (s, 4H); 13C NMR (100 MHz, CDCl3) δ 33.0 (CH2), 56.0 (CH3), 77.9 (4ｏ), 78.1 (4ｏ), 92.2 (CH2), 92.3 (CH2), 121.7 (4ｏ), 126.9 (CH), 127.4 (CH), 128.7 (4ｏ), 131.5 (CH), 139.5 (4ｏ), 139.8 (4ｏ); HRMS (FAB) m/z calcd for C50H56Br2O8Na [M+Na]+: 965.2240, found 965.2195; mp : 184.7-186.4℃.【０３６０】
合成例７：化合物（７ａ−２）の製造
攪拌子を入れた50 mL丸底フラスコにフッ化セシウム（Cesium fluoride）165 mg（1.1 mmol）、合成例２で得られた化合物（５ｂ）521.3 mg（1 mmol）、上記の化合物（６ｂ）75.5 mg（0.2 mmol）、及び［Pd(PPh3)4］6.8 mg（6μmol）を入れ、アルゴンガスをフラスコ内に充填した。そこに、乾燥ＴＨＦ60 mLを導入し、混合物とした後に、この混合物を撹拌しながら、65℃で26時間反応させた。次いで、フラスコ内の混合物（反応液）を室温に冷却し、混合物（反応液）をセライトでろ過した。得られたろ液をエバポレーターで溶媒を減圧留去した後に、残渣（濃縮物）をシリカゲルクロマトグラフィー（hexane/EtOAc）で精製し、白色固体物質126.5 mgを得た。そして、核磁気共鳴分析（1H NMR、13C NMR）及び質量分析によって、この白色固体物質を解析した結果、下記式（７ａ−２）：【０３６１】
【化４１】
2012121354.tif 000043
【０３６２】
で示される化合物であった。この化合物の収率は62％であった。【０３６３】
1H NMR (400 MHz, CDCl3) δ 2.11 (brs, 8H), 2.34−2.37 (brm, 8H), 3.41 (s, 6H), 3.43 (s, 6H), 4.44 (s, 4H), 4.48 (s, 4H), 7.33 (d, J = 9 Hz, 4H), 7.45 (d, J = 9 Hz, 4H), 7.51 (d, J = 9 Hz, 4H), 7.60 (d, J = 9 Hz, 4H), 7.65 (s, 4H); 13C NMR (100 MHz, CDCl3) δ 33.0 (CH2), 56.0 (CH3), 77.2 (4°), 77.9 (4°), 78.1 (4°), 92.2 (CH2), 92.3 (CH2), 121.7 (4ｏ), 126.9 (CH), 127.4 (CH), 128.7 (4°), 131.5 (CH), 139.5 (4°), 139.8 (4°); HRMS (FAB) m/z calcd for C56H60Br2O8Na [M+Na]+: 1041.2553, found 1041.2532.【０３６４】
合成例８：化合物（７ａ−３）の製造（その１）
攪拌子を入れた50 mL丸底フラスコにフッ化セシウム80.2 mg（0.53 mmol）、合成例２で得られた化合物（５ｂ）349.7 mg（0.68 mmol）、合成例５で得られた化合物（６ｃ）32.0 mg（84μmol）、及び［Pd(PPh3)4］4.7 mg（4μmol）を入れ、アルゴンガスをフラスコ内に充填した。そこに、乾燥ＴＨＦ60 mLを導入し、混合物とした後に、この混合物を撹拌しながら、60℃で24時間反応させた。次いで、フラスコ内の混合物（反応液）を室温に冷却し、混合物（反応液）をセライトでろ過した。得られたろ液をエバポレーターで溶媒を減圧留去した後に、残渣（濃縮物）をシリカゲルクロマトグラフィー（hexane/EtOAc）で精製し、白色固体物質66.1 mgを得た。そして、核磁気共鳴分析（1H NMR）及び質量分析によって、この白色固体物質を解析した結果、下記式（７ａ−３）：【０３６５】
【化４２】
2012121354.tif 000044
【０３６６】
で示される化合物であった。この化合物の収率は79％であった。【０３６７】
1H NMR (400 MHz, CDCl3) δ 2.13 (brs, 8H), 2.36 (brs, 8H), 3.42 (s, 6H), 3.44 (s, 6H), 4.44 (s, 4H), 4.50 (s, 4H), 7.33 (d, J = 8.3 Hz, 4H), 7.45 (d, J = 8.5 Hz, 4H), 7.54 (d, J = 8.3 Hz, 4H) 7.71 (d, J = 8.3 Hz, 4H), 7.74 (d, J = 8.6 Hz, 4H), 7.94 (d, J = 8.3 Hz, 2H), 8.03 (s, 2H). LRMS (FAB) m/z calcd for C54H58Br2O8 [M]+: 994.2478, found 994.【０３６８】
合成例９：化合物（８ａ）（ボリル化反応物）の製造
攪拌子を入れた50 mL丸底フラスコに、合成例６、又は後述の合成例２６で得られた化合物（７ａ−１）285.4 mg（0.30 mmol）、［Pd2(dba)3］6.0 mg（6.6μmol）、2-（ジシクロヘキシルホスフィノ-2',4',6'-トリ-イソプロピル-1,1'-ビフェニル（以下、「Ｘ−Ｐｈｏｓ」ともいう）13.3 mg（28μmol）、ビスピナコレートジボロン227.5 mg（0.9 mmol）、及び酢酸カリウム（KOAc）180.1 mg（1.8 mmol）を入れ、アルゴンガスをフラスコ内に充填した。そこに、乾燥ジオキサン（1,4-dioxane）15 mLを導入し、混合物とした。この混合物を撹拌しながら、90℃で5時間反応させた。フラスコ内の混合物（反応液）を室温に冷却し、混合物（反応液）をシリカゲルでろ過した。得られたろ液をエバポレーターで溶媒を減圧留去した後に、残渣（濃縮物）をゲル浸透クロマトグラフィー（クロロホルム）で精製し、白色固体物質271.7 mgを得た。そして、核磁気共鳴分析（1H NMR、13C NMR）及び質量分析によって、この白色固体物質を解析した結果、下記式（８ａ）：【０３６９】
【化４３】
2012121354.tif 000045
【０３７０】
で示される化合物であった。この化合物の収率は87％であった。【０３７１】
1H NMR (400 MHz, CDCl3) δ 1.32 (s, 24H) 2.14 (brs, 8H), 2.36 (brs, 8H), 3.41 (s, 6H), 3.43 (s, 6H), 4.43 (s, 4H), 4.48 (s, 4H), 7.46 (d, J = 8 Hz, 2H), 7.49 (d, J = 9 Hz, 2H), 7.45 (δ, J = 9 Hz, 4H), 7.51 (d, J = 8 Hz, 4H), 7.60 (d, J = 8.5 Hz, 4H), 7.65 (s, 4H); 13C NMR (100 MHz, CDCl3) δ 24.9 (CH3), 33.0 (CH2), 56.0 (CH3), 78.2 (4ｏ), 78.3 (4ｏ), 83.8 (4ｏ), 92.2 (CH2), 92.3 (CH2), 126.2 (4ｏ), 126.9 (CH), 127.4 (CH), 134.8 (4ｏ), 134.9 (CH), 139.5 (4ｏ), 139.7 (4ｏ); HRMS (FAB) m/z calcd for C62H80B2O12Na [M+Na]+: 1061.5753, found 1061.5719; mp : 225.1-226.6 ℃.【０３７２】
合成例１０：化合物（８ｂ）（ボリル化反応物）の製造
撹拌子を入れた50 mL丸型フラスコに、合成例７で得られた化合物（７ａ−２）137 mg（１３４μmol）、［Pd2(dba)3］2.8 mg（3.1μmol）、ビスピナコレートジボロン106 mg（419μmol）、及び酢酸カリウム（KOAc）75.7 mg（771μmol）を入れ、アルゴンガスをフラスコ内に充填した。そこに、乾燥ジオキサン（1,4-dioxane）5 mLを導入し、混合物とした。この混合物を撹拌しながら、90℃で5時間反応させた。フラスコ内の混合物（反応液）を室温に冷却し、混合物（反応液）をシリカゲルでろ過した（EtOAc）。得られたろ液をエバポレーターで溶媒を減圧留去した後に、残渣（濃縮物）をゲル浸透クロマトグラフィーで精製し、白色固体物質119 mgを得た。そして、核磁気共鳴分析（1H NMR、13C NMR）及び質量分析によって、この白色固体物質を解析した結果、下記式（８ｂ）：【０３７３】
【化４４】
2012121354.tif 000046
【０３７４】
で示される化合物であった。この化合物の収率は87％であった。【０３７５】
1H NMR (400 MHz, CDCl3) δ 1.32 (s, 24H) 2.15 (brs, 8H), 2.37 (brs, 8H), 3.41 (s, 6H), 3.44 (s, 6H), 4.43 (s, 4H), 4.49 (s, 4H), 7.47 (d, J = 8 Hz, 2H), 7.50 (d, J = 8 Hz, 2H), 7.60 (δ, J = 9 Hz, 4H), 7.70 (d, J = 9 Hz, 4H), 7.60 (d, J = 8.5 Hz, 4H), 7.78 (d, J = 8 Hz, 2H); 13C NMR (100 MHz, CDCl3) δ24.9 (CH3), 33.0 (CH2), 33.1 (CH2) 56.1 (CH3), 77.1 (4ｏ), 78.3 (4ｏ), 78.4 (4ｏ), 83.9 (4ｏ), 92.3 (CH2), 126.3 (CH), 127.0 (CH), 127.4 (CH), 127.5 (CH), 134.9 (CH), 139.6 (4ｏ), 139.7 (4ｏ), 139.8 (4ｏ); HRMS (FAB) m/z calcd for C56H60Br2O8Na [M+Na]+: 1041.2553, found 1041.2532.【０３７６】
合成例１１：有機環１４個の輪状の化合物（１１ａ）の製造
攪拌子を入れた50 mL丸底フラスコに、合成例６で得られた化合物（７ａ−１）19.7 mg（21μmol）、合成例９で得られた化合物（８ａ）29.1 mg（28μmol）、［Pd(OAc)2］0.9 mg（4.0μmol）、及びＸ−Ｐｈｏｓ2.0 mg（4.2μmol）を入れ、アルゴンガスをフラスコ内に充填した。乾燥させた1,4-ジオキサン10 mLと、10 Mの水酸化ナトリウム（NaOH）水溶液18 mL（0.18 mmol）を導入し、混合物とした。この混合物を撹拌しながら、80℃で24時間反応させた。その後、フラスコ内の混合物（反応液）を室温に冷却し、混合物（反応液）をシリカゲルでろ過した。得られたろ液をエバポレーターで溶媒を減圧留去した後に、残渣（濃縮物）をシリカゲルクロマトグラフィー（CHCl3/EtOAc=1/1）で精製し、白色固体物質を得た（14.6 mg）。そして、核磁気共鳴分析（1H NMR）及び質量分析によって、この白色固体物質を解析した結果、下記式（１１ａ）：【０３７７】
【化４５】
2012121354.tif 000047
【０３７８】
で示される、フェニレン基及びシクロヘキシレン誘導体基が１４個連続的に結合してなる輪状の化合物であった。この輪状の化合物の収率は45％であった。【０３７９】
1H NMR (600 MHz, CDCl3) δ 2.18 (brs, 16H), 2.39 (brs, 16H), 3.42 (s, 12H), 3.43 (s, 12H), 4.46 (s, 8H), 4.48 (s, 8H), 7.57 (m, 40H). LRMS (FAB) m/z calcd for C100H112O16 [M]+: 1569.7984, found 1570.【０３８０】
合成例１２：ベンゼン環１４個を含むシクロパラフェニレンからなるカーボンナノリング（３ａ）の製造（その１）
攪拌子を入れた2 mLガラスバイアルに、合成例１１により得られた輪状の化合物（１１ａ）9.1 mg（5.0μmol）、0.1 Mのp-トルエンスルホン酸水溶液50μL（5.0μmol）、及び、乾燥m-キシレン1 mLを入れ、混合物とした。このバイアルをマイクロ波反応装置（Initiator Synthesis System, Biotage社製）に入れ、撹拌しながら、150℃で30分間反応させた。次いで、バイアル内の混合物（反応液）を室温に冷却し、混合物（反応液）をシリカゲルでろ過した。得られたろ液をエバポレーターで溶媒を減圧留去した後に、残渣（濃縮物）をシリカゲルクロマトグラフィー（CH2Cl2/hexane）で精製し、白色固体物質を得た（1.1 mg）。そして、核磁気共鳴分析（1H NMR）及び質量分析によって、この白色固体物質を解析した結果、下記式（３ａ）：【０３８１】
【化４６】
2012121354.tif 000048
【０３８２】
で示される、ベンゼン環１４個からなる［１４］シクロパラフェニレン（アモルファス）であった。そして、［１４］シクロパラフェニレンの収率は20％であった。【０３８３】
1H NMR (600 MHz CDCl3) δ7.65 (s, 56H). MS (MALDI-TOF) m/z calcd for C84H56 [M]+: 1064.4382, found 1064.424.【０３８４】
合成例１３：ベンゼン環１４個を含むシクロパラフェニレンからなるカーボンナノリング（３ａ）の製造（その２）
撹拌子を入れた20 mLシュレンク管に、合成例１１で得られた輪状の化合物（１１ａ）7.9 mg（5.0μmol）、硫酸水素ナトリウム一水和物15.4 mg（11.3μmol）、乾燥m-キシレン1 mL、及び、乾燥させたジメチルスルホキシド（ＤＭＳＯ）1 mLを入れ、混合物とした。この混合物を撹拌しながら、150℃で48時間反応させた。次いで、シュレンク管内の混合物（反応液）を室温まで冷却し、混合物（反応液）をCHCl3で抽出した。抽出後の有機層をNa2SO4で乾燥した後に、減圧下、溶媒留去して粗生成物を得た。粗生成物をシリカゲル分取薄層クロマトグラフィー（CH2Cl2/hexane）で精製し、白色固体物質を得た（2.0 mg）。そして、核磁気共鳴分析（1H NMR、13C NMR）及び質量分析）によって、この白色固体物質を解析した結果、上記式（３ａ）で示される、ベンゼン環１４個からなる［１４］シクロパラフェニレン（アモルファス）であった。この［１４］シクロパラフェニレンの収率は37％であった。【０３８５】
1H NMR (600 MHz, CDCl3) δ 7.65 (s, 56H); 13C NMR (98.5 MHz, CDCl3) δ 127.4 (CH), 138.8 (4ｏ); HRMS (MALDI-TOF) m/z calcd for C84H56 [M]+: 1064.4382, found 1064.438.【０３８６】
合成例１４：有機環１５個の輪状化合物（１１ｂ）の製造
攪拌子を入れた50 mL丸底フラスコに、合成例７で得られた化合物（７ａ−２）20.0 mg（20μmol）、合成例９で得られた化合物（８ａ）285.4 mg（29μmol）、［Pd(OAc)2］1.0 mg（4.4μmol）、及びＸ−Ｐｈｏｓ2.2 mg（4.6μmol）を入れ、アルゴンガスをフラスコ内に充填した。乾燥1,4-ジオキサン20 mLと、10 MのNaOH水溶液19 mL（0.19 mmol）を導入し、混合物とした。この混合物を撹拌しながら、80℃で24時間反応させた。その後、フラスコ内の混合物（反応液）を室温に冷却し、混合物（反応液）をシリカゲルでろ過した。得られたろ液をエバポレーターで溶媒を減圧留去した後に、残渣（濃縮物）をシリカゲルクロマトグラフィー（CHCl3/EtOAc=1/1）で精製し、白色固体物質を得た（10.4 mg）。そして、核磁気共鳴分析（1H NMR）及び質量分析によって、この白色固体物質を解析した結果、下記式（１１ｂ）：【０３８７】
【化４７】
2012121354.tif 000049
【０３８８】
に示される、フェニレン基及びシクロヘキシレン誘導体基が１５個連続的に結合してなる輪状の化合物であった。この輪状化合物の収率は32％であった。【０３８９】
1H NMR (400 MHz, CDCl3) δ 2.18 (brs, 16H), 2.39 (brs, 16H), 3.44 (m, 24H), 4.48 (m, 16H), 7.57 (m, 44H). HRMS (FAB) m/z calcd for C106H116O16[M]+: 1645.8297, found 1646.【０３９０】
合成例１５：ベンゼン環１５個を含むシクロパラフェニレンからなるカーボンナノリング（３ｂ）の製造（その１）
攪拌子を入れた2 mLガラスバイアルに、合成例１４で得られた輪状の化合物（１１ｂ）9.8 mg（6.0μmol）、0.1 Mのp-トルエンスルホン酸水溶液120μL（12μmol）、及び乾燥m-キシレン1 mLを入れ、混合物とした。この混合物を入れたバイアルを、上記合成例１２と同様にマイクロ波反応装置に入れ、撹拌しながら、150℃で30分間反応させた。次いで、バイアル内の混合物（反応液）を室温に冷却し、混合物（反応液）をシリカゲルでろ過した。得られたろ液をエバポレーターで溶媒を減圧留去した後に、残渣（濃縮物）をシリカゲルクロマトグラフィー（CH2Cl2/hexane）で精製し、白色固体物質を得た（0.5 mg）。そして、核磁気共鳴分析（1H NMR）及び質量分析によって、この白色固体物質を解析した結果、下記式（３ｂ）：【０３９１】
【化４８】
2012121354.tif 000050
【０３９２】
で示される、ベンゼン環１５個からなる［１５］シクロパラフェニレン（アモルファス）であった。この［１５］シクロパラフェニレンの収率は7％であった。【０３９３】
1H NMR (400 MHz CDCl3) δ 7.67 (s, 60H). MS (MALDI-TOF) m/z calcd for C90H60 [M]+: 1140.4695, found 1140.513.【０３９４】
合成例１６：ベンゼン環１５個を含むシクロパラフェニレンからなるカーボンナノリング（３ｂ）の製造（その２）
撹拌子を入れた20 mLシュレンク管に、合成例１４で得られた輪状の化合物（１１ｂ）7.4 mg（4.5μmol）、硫酸水素ナトリウム一水和物14.7 mg（10.6μmol）、乾燥m-キシレン1 mL、及び、乾燥ジメチルスルホキシド（ＤＭＳＯ）1 mLを入れ、混合物とした。この混合物を撹拌しながら、150℃で48時間反応させた。次いで、シュレンク管内の混合物（反応液）を室温まで冷却し、混合物（反応液）をCHCl3で抽出した。抽出後の有機層をNa2SO4で乾燥した後に、減圧下、溶媒留去して粗生成物を得た。粗生成物をシリカゲル分取薄層クロマトグラフィー（CH2Cl2/hexane）で精製し、白色固体物質を得た（2.2 mg）。そして、核磁気共鳴分析（1H NMR、13C NMR）及び質量分析によって、この白色固体物質を解析した結果、上記式（３ｂ）で示される、ベンゼン環１５個からなる［１５］シクロパラフェニレン（アモルファス）であった。この［１５］シクロパラフェニレンの収率は43％であった。【０３９５】
1H NMR (600 MHz, CDCl3) δ 7.67 (s, 60H); 13C NMR (150 MHz, CDCl3) δ 127.3 (CH), 138.8 (4ｏ); HRMS (MALDI-TOF) m/z calcd for C90H60 [M]+: 1140.4695, found 1140.469.【０３９６】
合成例１７：有機環１６個の輪状化合物（１１ｃ）の製造
撹拌子を入れた50 mL丸型フラスコに、合成例７で得られた化合物（７ａ−２）42.8 mg（38.0μmol）、合成例１０で得られた化合物（８ｂ）26.7 mg（26.2μmol）［Pd(OAc)2］1.3 mg（5.7μmol）、及びＸ−Ｐｈｏｓ6.9 mg（14.4μmol）を入れ、アルゴンガスをフラスコ内に充填した。乾燥1,4-ジオキサン13.5 mLと、10 MのNaOH水溶液27.0μL（270μmol）を導入し、混合物とした後に、混合物を撹拌しながら、80℃で24時間反応させた。その後、フラスコ内の混合物（反応液）を室温まで冷却し、混合物（反応液）をシリカゲルでろ過した（EtOAc）。得られたろ液をエバポレーターで溶媒を減圧留去した後に、残渣（濃縮物）をシリカゲル分取薄層クロマトグラフィー（CHCl3：EtOAc＝1：1）で精製し、白色固体物質を得た（15.5 mg）。そして、核磁気共鳴分析（1H NMR、13C NMR）及び質量分析によって、この白色固体物質を解析した結果、下記式（１１ｃ）：【０３９７】
【化４９】
2012121354.tif 000051
【０３９８】
で示される、フェニレン基及びシクロヘキシレン誘導体基が１６個連続的に結合してなる輪状の化合物であった。この輪状化合物の収率は32％であった。【０３９９】
1H NMR (270 MHz, CDCl3) δ 2.19 (brs, 16H), 2.40 (brs, 16H), 3.43 (s, 12H), 3.45 (s, 12H), 4.48 (s, 8H), 4.50 (s, 8H), 7.50−7.70 (m, 48H); 13C NMR (98.5 MHz, CDCl3) δ 33.1 (CH2), 56.1 (CH3), 78.2 (4ｏ), 92.3 (CH2), 126.9 (CH), 127.4 (CH), 127.5 (CH), 139.6 (CH), 139.8 (4ｏ); HRMS (FAB) m/z calcd for C112H120O16Na [M+Na]+: 1743.8474, found 1743.8496.【０４００】
合成例１８：ベンゼン環１６個を含むシクロパラフェニレンからなるカーボンナノリング（３ｃ）の製造
撹拌子を入れた20 mLシュレンク管に、合成例１７で得られた輪状化合物（１１ｃ）12.5 mg（7.26μmol）、硫酸水素ナトリウム一水和物20.0 mg（145μmol）、乾燥m-キシレン1.2 mL、及び、乾燥ジメチルスルホキシド（ＤＭＳＯ）1.2 mLを入れ、混合物とした。この混合物を撹拌しながら、160℃で48時間反応させた。次いで、シュレンク管内の混合物（反応液）を室温まで冷却し、混合物（反応液）をCHCl3で抽出した。抽出後の有機層をNa2SO4で乾燥した後に、減圧下、溶媒留去して粗生成物を得た。粗生成物をシリカゲル分取薄層クロマトグラフィー（CH2Cl2/hexane）で精製し、白色固体物質を得た（2.5 mg）。そして、核磁気共鳴分析（1H NMR、13C NMR）及び質量分析によって、この白色固体物質を解析した結果、下記式（３ｃ）：【０４０１】
【化５０】
2012121354.tif 000052
【０４０２】
で示される、ベンゼン環１６個からなる［１６］シクロパラフェニレン（アモルファス）であった。この［１６］シクロパラフェニレンの収率は28％であった。【０４０３】
1H NMR (600 MHz, CDCl3) δ 7.68 (s, 64H); 13C NMR (98.5 MHz, CDCl3) δ 127.3 (CH), 138.9 (4ｏ); HRMS (MALDI-TOF) m/z calcd for C96H64 [M]+: 1216.5008, found 121.【０４０４】
合成例１９：ナフチレン環を含む有機環１４個の輪状化合物（１１ｄ）の製造（その１）
攪拌子を入れた50 mL丸底フラスコに、合成例８で得られた化合物（７ａ−３）20.0 mg（20μmol）、合成例９で得られた化合物（８ａ）29.4 mg（28μmol）、［Pd(OAc)2］0.9 mg（4.0μmol）、及びＸ−Ｐｈｏｓ2.0 mg（4.2μmol）を入れ、アルゴンガスをフラスコ内に充填した。乾燥1,4-ジオキサン10 mLと、10 Mの水酸化ナトリウム（NaOH）水溶液10μL（0.10 mmol）を導入し、混合物とした後に、混合物を撹拌しながら、80℃で24時間反応させた。その後、フラスコ内の混合物（反応液）を室温に冷却し、混合物（反応液）をシリカゲルでろ過した。得られたろ液をエバポレーターで溶媒を減圧留去した後に、残渣（濃縮物）をシリカゲルクロマトグラフィー（CHCl3/EtOAc=1/1）で精製し、白色固体物質を得た（4.0 mg）。そして、核磁気共鳴分析（1H NMR）及び質量分析によって、この白色固体物質を解析した結果、下記式（１１ｄ）：【０４０５】
【化５１】
2012121354.tif 000053
【０４０６】
で示される、フェニレン基、ナフチレン基及びシクロヘキシレン基誘導体を含む有機環が１４個連続的に結合してなる輪状化合物であった。この輪状化合物の収率は12％であった。【０４０７】
1H NMR (270 MHz, CDCl3) δ 2.14 (brs, 16H), 2.38 (brs, 16H), 3.43 (m, 24H), 4.48 (m, 16H), 7.60 (m, 38H), 7.91 (d, J = 8.6 Hz, 2H), 8.01 (s, 2H). LRMS (FAB) m/z calcd for C104H114O16[M]+: 1619.8140, found 1620.【０４０８】
合成例２０：化合物（７ａ−３）の製造（その２）
攪拌子を入れた100 mL丸底フラスコに合成例２で得られた化合物（５ｂ）を2.49 g（4.84 mmol）、合成例５で得られた化合物（６ｃ）を190 mg（500μmol）、Pd(PPh3)4を15.0 mg（13.0μmol）、炭酸ナトリウム（Na2CO3）を268 mg（2.53 mmol）、臭化テトラn-ブチルアンモニウム（n-Bu4NBr）を555 mg（499μmol）、乾燥ＴＨＦを20 mL、アルゴンガスをバブリングした水を5 mL入れた。混合物を撹拌しながら、60℃で24時間反応させた。次いで、フラスコ内の混合物（反応液）を室温に冷却し、混合物（反応液）を減圧下でろ過した。残渣（濃縮物）をEtOAcで抽出し、Na2SO4で乾燥し、減圧下でろ過した。粗生成物をシリカゲルクロマトグラフィー（hexane/EtOAc=8：1〜2：1）で精製し、白色固体物質359 mgを得た。そして、核磁気共鳴分析（1H NMR及び13C NMR）及び質量分析によって、この白色固体物質を解析した結果、下記式（７ａ−３）：【０４０９】
【化５２】
2012121354.tif 000054
【０４１０】
で示される化合物であった。この化合物の収率は72％であった。【０４１１】
1H NMR (400 MHz, CDCl3) δ 2.12 (brs, 8H), 2.27-2.48 (brm, 8H), 3.42 (s, 6H), 3.44 (s, 6H), 4.44 (s, 4H), 4.50 (s, 4H), 7.33 (d, J = 8 Hz, 4H), 7.45 (d, J = 8 Hz, 4H), 7.55 (d, J = 8 Hz, 4H), 7.70 (d, J = 8 Hz, 4H), 7.75 (dd, J = 8 Hz, 1 Hz, 4H), 7.94 (d, J = 8 Hz, 2H), 8.04 (d, J = 1 Hz, 2H); 13C NMR (100 MHz, CDCl3) δ 33.0 (CH2), 56.1 (CH3), 77.2 (4°), 77.9 (4°), 78.1 (4°), 92.2 (CH2), 92.3 (CH2), 121.7 (4°), 126.9 (CH), 127.4 (CH), 128.7 (4°), 131.5 (CH), 139.5 (4°), 139.8 (4°); HRMS (FAB) m/z calcd for C54H58Br2O8Na [M+Na]+: 1015.2396, found 1015.2394; mp: 193.6-194.4℃.【０４１２】
合成例２１：ナフチレン環を含む有機環１４個の輪状化合物（１１ｄ）の製造（その２）
攪拌子を入れた50 mLシュレンク管に、合成例２０で得られた化合物（７ａ−３）を40.1 mg（40.3μmol）、合成例９で得られた化合物（８ａ）を50.2 mg（48.3μmol）、Pd2(dba)3を3.6 mg（3.9μmol）、Ｘ−Ｐｈｏｓを3.7 mg（7.8μmol）、K3PO4を85.0 mg（400μmol）入れた。その後、フラスコを脱気し、アルゴンガスで3回充填した。このフラスコにアルゴンガスをバブリングした1,4-ジオキサン20 mL及びアルゴンをバブリングした水80μLをアルゴン気流下で添加した。80℃で24時間攪拌した後、シリカゲル層を通過させて溶媒を除去した（EtOAc）。その後、減圧下に減圧下に溶媒留去して粗生成物を得た。粗生成物をゲル浸透クロマトグラフィー及び分取薄層クロマトグラフィー（CHCl3/EtOAc=1：1）で精製し、白色固体物質22.6 mgを得た。そして、核磁気共鳴分析（1H NMR及び13C NMR）及び質量分析によって、この白色固体物質を解析した結果、下記式（１１ｄ）：【０４１３】
【化５３】
2012121354.tif 000055
【０４１４】
で示される輪状化合物であった。この輪状化合物の収率は35％であった。【０４１５】
1H NMR (400 MHz, CDCl3) δ 1.80-2.66 (brm, 32H), 3.42 (s, 6H), 3.44 (s, 18H), 4.45 (s, 4H), 4.46 (s, 4H), 4.49 (s, 4H), 4.53 (s, 4H), 7.40-7.66 (m, 32H), 7.69 (d, J = 8 Hz, 4H), 7.73 (d, J = 9 Hz, 2H), 7.92 (d, J = 9 Hz, 2H), 8.02 (s, 2H); 13C NMR (100 MHz, CDCl3) δ 33.0 (CH2), 55.9 (CH3), 56.1(CH3), 77.94 (4°), 78.00 (4°), 78.1 (4°), 78.2 (4°), 92.1 (CH2), 92.2 (CH2), 125.4 (CH), 125.8 (CH), 126.8 (CH), 127.2 (CH), 127.3 (CH), 128.3 (CH), 128.7 (CH), 137.9 (4°), 139.4 (4°) 139.5 (4°), 139.6 (4°) 139.7 (4°), 140.1 (4°) 141.6 (br, 4°); HRMS (FAB) m/z calcd for C104H114O16Na [M+Na]+: 1641.8005, found 1641.8009; mp: 235.0-240.0℃(dec.).【０４１６】
合成例２２：ナフチレン環を含む有機環１４個からなるカーボンナノリング（３ｄ）の製造
攪拌子及び冷却器を入れた20 mLシュレンク管に、合成例１９又は２１で得られた輪状化合物（１１ｄ）16.2 mg（10.0μmol）、硫酸水素ナトリウム一水和物（NaHSO4・H2O）27.2 mg（197μmol）、乾燥ＤＭＳＯ1 mL及びm-キシレン2.0 mLを入れた。空気雰囲気下で攪拌しながら混合物を150℃で24時間加熱した。混合物を室温まで冷却し、シリカゲル層を通過させて溶媒を除去した（CHCl3）。その後、減圧下に溶媒留去して粗生成物を得た。粗生成物を薄層クロマトグラフィー（CH2Cl2/hexane）で精製し、淡黄色固体物質を得た（2.8 mg）。そして、核磁気共鳴分析（1H NMR及び13C NMR）及び質量分析によって、この淡黄色固体物質を解析した結果、下記式（３ｄ）：【０４１７】
【化５４】
2012121354.tif 000056
【０４１８】
で示される、ナフチレン環を含む有機環１４個からなるカーボンナノリングであった。このカーボンナノリングの収率は25％であった。【０４１９】
1H NMR (600 MHz, CDCl3) δ 7.657 (brs, 44H), 7.670 (d, J = 8 Hz, 4H), 7.74 (d, J = 8 Hz, 4H), 7.77 (d, J = 9 Hz, 2H), 7.87 (d, J = 9 Hz, 2H), 8.01 (s, 2H); 13C NMR (150 MHz, CDCl3) δ 125.5 (CH), 125.7 (CH), 127.3 (CH), 127.4 (CH), 127.5 (CH), 127.6 (CH), 128.7 (CH), 133.1 (4°), 137.3 (4°), 138.7 (4°), 138.78 (4°), 138.82 (4°), 138.84 (4°), 138.9 (4°), 139.1 (4°); HRMS (MALDI-TOF) m/z calcd for C84H56 [M]+: 1114.4543, found 1114.4539.【０４２０】
合成例２３：［９］シクロパラフェニレン及び［１２］シクロパラフェニレンの製造
（１）輪状の化合物（１２ａ）及び（１２ｂ−１）の製造
200 mLの攪拌機つきの、ガラスの丸底フラスコに、ビス（1,5-シクロオクタジエン）ニッケル（０価）452 mg（1.64 mmol）、合成例２で得られた化合物（５ｂ）423 mg（823μmol）、2,2'-ビピリジル257 mg（1.65 mmol）を収容した。ここに、ＴＨＦ166 mLをシリンジで添加した。次いで、混合物を還流下に24時間攪拌した。室温まで冷却した後、シリカゲル層を通過させ、EtOAc/CHCl3の混合溶媒で洗浄した。その後、減圧下に、溶媒を除去した。粗生成物をシリカゲルカラムクロマトグラフィー（ヘキサン/EtOAc）で精製し、下記式（１２ａ）：【０４２１】
【化５５】
2012121354.tif 000057
【０４２２】
で表される環化四量体（68.1 mg）と、下記式（１２ｂ−１）：【０４２３】
【化５６】
2012121354.tif 000058
【０４２４】
で表される環化三量体（95.5 mg）を得た。収率は、それぞれ、環化四量体が23％、環化三量体が32％であった。これらの物質については、1H NMR及び13C NMRによって解析した。【０４２５】
環化四量体（１２ａ）：
1H NMR (400 MHz CDCl3) δ 2.16 (brs, 16H), 2.37 (brs, 16H), 3.42 (s, 16H), 4.45 (s, 16H), 7.50 (s, 32H).
環化三量体（１２ｂ−１）：
1H NMR (600 MHz, 50 ℃, CDCl3) δ 2.07 (brs, 12H), 2.28-2.34 (m, 12H), 3.43 (s, 18H), 4.58 (s, 12H), 7.40 (d, J = 8 Hz, 12H), 7.46 (d, J = 8 Hz, 12H); 13C NMR (150 MHz, 50 ℃, CDCl3) δ 33.3 (CH2), 55.9 (CH3), 78.1 (4°), 92.4 (CH2), 126.8 (CH), 127.3 (CH), 139.4 (4°), 141.2 (4°); HRMS (FAB) m/z calcd for C66H78NaO12[M・Na]+: 1085.5391, found: 1085.538; mp : 182.3-187.0℃.【０４２６】
（２）［９］シクロパラフェニレン（４ｂ）の製造
20 mLの攪拌機及び冷却器つきシュレンク管に、上記式（１２ｂ−１）で表される環化三量体、又は後述の合成例３０で得られた化合物（１２ｂ−１）26.6 mg（25μmol）、硫酸水素ナトリウム・一水和物69.1 mg（400μmol）、乾燥ジメチルスルホキシド1.5 mL及び乾燥m-キシレン5 mLを収容し、攪拌しながら150℃で48時間加熱した。室温まで冷却した後、混合物（反応液）をCHCl3で抽出した。抽出後、Na2SO4で乾燥した後に、減圧下、溶媒留去して粗生成物を得た。その後、ＴＬＣ（CH2Cl2/ヘキサン）により、黄色固体4.2 mgを単離した。そして、1H NMR及び13C NMRによって、この物質を解析した結果、下記式（４ｂ）：【０４２７】
【化５７】
2012121354.tif 000059
【０４２８】
で表される、９個のｐ−フェニレン基からなる［９］シクロパラフェニレン（アモルファス）であった。収率は24％であった。【０４２９】
［９］シクロパラフェニレン（アモルファス）と、ＴＨＦとを反応容器に収容し、飽和溶液とした。次いで、この反応容器を開口した状態で、ペンタンの蒸気中に静置（10℃、24時間）することにより、［９］シクロパラフェニレンの結晶を得た。結晶のＸ線構造解析より、［９］シクロパラフェニレン結晶の輪の中に、ＴＨＦが包接されていた。［９］シクロパラフェニレン結晶は、隣り合うものどうしで、5度〜45度の角度を維持しつつ、これらが規則的に配列しており、結晶の配列により、多数の輪からなる筒状を形成していた。【０４３０】
1H NMR (600 MHz, CDCl3) δ 7.52 (s, 36H); 13C NMR (150 MHz, CDCl3) δ 127.3 (CH), 137.9 (4°); HRMS (MALDI-TOF) m/z calcd for C54H36[M・]+: 684.2817, found: 684.2834.【０４３１】
（３）［１２］シクロパラフェニレン（４ａ）の製造
上記（１）で得られた化合物（１２ａ）を、上記（２）と同様に処理して、下記式（４ａ）：【０４３２】
【化５８】
2012121354.tif 000060
【０４３３】
で表される、１２個のｐ−フェニレン基からなる［１２］シクロパラフェニレン（[12]CPP）を得た。【０４３４】
1H NMR (400 MHz CDCl3) δ 7.61 (s, 48H); 13C NMR (100 MHz, CDCl3) δ 127.33, 138.52.【０４３５】
合成例２４：化合物（Ｉｂ−１）の製造【０４３６】
【化５９】
2012121354.tif 000061
【０４３７】
攪拌子を入れた50 mlシュレンク管に、上記の合成例２により得られた化合物（５ｂ）518 mg（1.0 mmol）、ビス（ピナコレート）ジボロン（bis(pinacolate)diboron）636 mg（2.5 mmol）、1,1'-ビス（ジフェニルホスフィノ）フェロセン−パラジウム（II）ジクロリド−ジクロロメタン錯体（PdCl2(dppf)・CH2Cl2）23.2 mg（30μmol）、酢酸カリウム（KOAc）624 mg（6.35 mmol）、及び乾燥ジメチルスルホキシド（DMSO）20 mLを入れた。シュレンク管を攪拌しながら80℃で17時間加熱した。反応混合物を室温まで冷却した後に、水でクエンチした。生成物を酢酸エチル（EtOAc）で抽出し、有機相をNa2SO4で乾燥し、減圧下に濃縮した。粗生成物をリサイクル分取ゲル浸透クロマトグラフィー（クロロホルム）で精製し、白色固体の目的化合物390 mgを得た（収率64％）。【０４３８】
1H NMR (600 MHz, CDCl3) δ1.33 (s, 24H), 2.09 (br, 4H), 2.31 (br, 4H), 3.40 (s, 6H), 4.41 (s, 4H), 7.43 (d, J = 8 Hz, 4H), 7.76 (d, J = 8 Hz, 4H); 13C NMR (150 MHz, CDCl3) δ24.9 (CH3), 32.9 (CH2), 56.0 (CH3), 78.3 (4°), 83.8 (4°), 92.2 (CH2), 126.2 (CH), 128.1 (4°), 134.8 (CH); HRMS (FAB) m/z calcd for C34H50B2NaO8[M・Na]+: 631.3584, found 631.3605.【０４３９】
なお、両末端臭素原子の化合物（５ｂ）ではなく、両末端ヨウ素原子の化合物を用いて同様の条件（ただし、ビス（ピナコレート）ジボロンを2.7 mmol、PdCl2(dppf)・CH2Cl2を32μmol、KOAcを9.0 mmolとした）で同様の反応を行ったところ、収率を83％まで向上させることが可能であった。【０４４０】
合成例２５：化合物（１４−１）の製造【０４４１】
【化６０】
2012121354.tif 000062
【０４４２】
攪拌子を入れた200 ml丸底ガラスフラスコに、上記の合成例２により得られた化合物（５ｂ）5.58 g（10.9 mmol）、上記の合成例２４により得られた化合物（Ｉｂ−１）608 mg（1.00 mmol）、テトラキス（トリフェニルホスフィン）パラジウム（０）（Pd(PPh3)4）114 mg（98.2μmol）、炭酸銀（Ag2CO3）983 mg（3.57 mmol）及び乾燥ＴＨＦ100 mLを入れた。得られた混合物を撹拌しながら、還流下に38時間反応させた。反応混合物を室温まで冷却した後に、水でクエンチした。生成物を酢酸エチル（EtOAc）で抽出し、有機相をNa2SO4で乾燥し、減圧下に濃縮した。粗生成物をシリカゲルカラムクロマトグラフィー（ヘキサン/EtOAc=5/1〜1/1）で精製し、無色固体の目的化合物789 mgを得た（収率65％）。【０４４３】
1H NMR (600 MHz, CDCl3) δ2.11(brs, 12H), 2.28-2.43 (m, 12H), 3.40 (s, 6H), 3.42 (s, 6H), 3.43 (s, 6H), 4.43 (s, 4H), 4.46 (s, 4H), 4.48 (s, 4H), 7.31 (d, J = 8 Hz, 4H), 7.43 (d, J = 8 Hz, 4H), 7.47-7.57 (m, 16H); 13C NMR (150 MHz, CDCl3) δ32.8 (CH2), 55.9 (CH3), 77.8 (4°), 77.9 (4°), 78.0 (4°), 92.0 (CH2), 92.1 (CH2), 121.5 (4°), 126.8 (CH), 126.8 (CH), 127.2 (CH), 128.6 (CH), 131.4 (CH), 139.4 (4°), 139.5 (4°), 141.5 (br, 4°); HRMS (FAB) m/z calcd for C66H78Br2NaO12[M・Na]+: 1243.3752, found: 1243.3760.【０４４４】
なお、反応条件を60℃24時間とし、他は同様に行ったところ、収率は59％であった。【０４４５】
合成例２６：化合物（７ａ−１）の製造（その２）【０４４６】
【化６１】
2012121354.tif 000063
【０４４７】
攪拌子を入れた200 ml丸底フラスコに、フッ化セシウム（Cesium fluoride）400 mg（2.6 mmol）、合成例２で得られた化合物（５ｂ）2.07 g（4 mmol）、化合物（６ｄ）（1,4-ベンゼンジボロン酸ビス（ピナコール）エステル、1,4-benzenediboronic acid bis(pinacol) ester）151.2 mg（0.5 mmol）、及びテトラキス（トリフェニルホスフィン）パラジウム（０）（Pd(PPh3)4）30.1 mg（0.026 mmol）を入れ、アルゴンガスをフラスコ内に充填した。そこに、乾燥ＴＨＦ60 mlを導入し、混合物とした後に、この混合物を撹拌しながら、65℃で26時間反応させた。次いで、フラスコ内の混合物（反応液）を室温に冷却し、その混合物（反応液）をセライトでろ過した。得られたろ液からエバポレーターで溶媒を減圧留去した後に、残渣（濃縮物）をシリカゲルクロマトグラフィー（ヘキサン/EtOAc）で精製し、白色固体の目的化合物319.9 mgを得た（収率68％）。【０４４８】
1H NMR (400 MHz, CDCl3) δ2.11 (brs, 8H), 2.30−2.40 (brm, 8H), 3.42 (s, 6H), 3.43 (s, 6H), 4.44 (s, 4H), 4.48 (s, 4H), 7.33 (d, J = 9 Hz, 4H), 7.45 (d, J = 9 Hz, 4H), 7.51 (d, J = 9 Hz, 4H), 7.60 (d, J = 9 Hz, 4H), 7.65 (s, 4H); 13C NMR (100 MHz, CDCl3) δ33.0 (CH2), 56.0 (CH3), 77.9 (4°), 78.1 (4°), 92.2 (CH2), 92.3 (CH2), 121.7 (4°), 126.9 (CH), 127.4 (CH), 128.7 (4°), 131.5 (CH), 139.5 (4°), 139.8 (4°); HRMS (FAB) m/z calcd for C50H56Br2O8Na [M+Na]+: 965.2240, found 965.2195; mp : 184.7-186.4℃.【０４４９】
合成例２７：化合物（１６ａ）の製造【０４５０】
【化６２】
2012121354.tif 000064
【０４５１】
攪拌子を入れた100 mlフラスコに、合成例２で得られた化合物（５ｂ）366 mg（712μmol）、化合物（６ｄ）（1,4-ベンゼンジボロン酸ビス（ピナコール）エステル、1,4-benzenediboronic acid bis(pinacol) ester）1.99 g（6.03 mmol）、テトラキス（トリフェニルホスフィン）パラジウム（０）（Pd(PPh3)4）70.6 mg（61.1μmol）、炭酸銀（Ag2CO3）284 mg（1.03 mmol）、及び乾燥ＴＨＦ30 mLを入れた。この混合物を撹拌しながら、65℃で24時間反応させ、混合物を水でクエンチした。生成物を酢酸エチル（EtOAc）で抽出し、有機相をNa2SO4で乾燥し、減圧下に濃縮した。粗生成物をシリカゲルカラムクロマトグラフィー（ヘキサン/ EtOAc = 10/1-5/1）で精製し、無色固体の目的化合物290 mgを得た（収率54％）。【０４５２】
1H NMR (600 MHz, CDCl3) δ1.35 (s, 24H), 2.17 (br, 4H), 2.38 (br, 4H), 3.44 (s, 6H), 4.48 (s, 4H), 7.52 (d, J = 8 Hz, 4H), 7.58 (d, J = 8 Hz, 4H), 7.58 (d, J = 8 Hz, 4H), 7.86 (d, J = 8 Hz, 4H); 13C NMR (150 MHz, CDCl3) δ24.9 (CH3), 33.1 (CH2), 56.0 (CH3), 78.2 (4°), 83.8 (4°), 92.3 (CH2), 126.3 (CH), 127.1 (CH), 127.3 (br, CH), 135.3 (CH), 140.1 (4°), 143.2 (4°); HRMS (FAB) m/z calcd for C34H50B2NaO8 [M・Na]+: 783.4210, found 783.4240.【０４５３】
合成例２８：化合物（２１）の製造【０４５４】
【化６３】
2012121354.tif 000065
【０４５５】
攪拌子を入れた100 mlフラスコに、合成例２７で得られた化合物（１６ａ）155 mg（204μmol）、合成例２で得られた化合物（５ｂ）1.22 g（2.37 mmol）、テトラキス（トリフェニルホスフィン）パラジウム（０）（Pd(PPh3)4）25.4 mg（22.0 mmol）、炭酸ナトリウム（Na2CO3）107 mg（1.01 mmol）、乾燥トルエン12 mL、及び乾燥酢酸エチル（EtOAc）3 mLを入れた。この混合物を撹拌しながら、70℃で24時間反応させた。室温まで冷却後、混合物を減圧下に濃縮した。生成物を酢酸エチル（EtOAc）で抽出し、Na2SO4で乾燥し、減圧下に濃縮した。粗生成物をシリカゲルカラムクロマトグラフィー（ヘキサン/ EtOAc = 6/1〜1/1）で精製し、無色固体の目的化合物239 mgを得た（収率44％）。【０４５６】
1H NMR (600 MHz, CDCl3) δ2.10 (br, 12H), 2.27-2.49 (m, 12H), 3.41 (s, 6H), 3.43 (s, 6H), 3.45 (s, 6H), 4.43 (s, 4H), 4.47 (s, 4H), 4.50 (s, 4H), 7.32 (d, J = 8 Hz, 4H), 7.44 (d, J = 8 Hz, 4H), 7.50 (d, J = 8 Hz, 4H), 7.54 (d, J = 8 Hz, 4H), 7.59 (d, J = 8 Hz, 4H), 7.60 (d, J = 8 Hz, 4H), 7.64 (s, 8H); 13C NMR (150 MHz, CDCl3) δ 33.0 (CH2), 56.0 (CH3), 77.9 (4°), 78.1 (4°), 78.2 (4°), 92.2 (CH2), 92.3 (CH2), 121.7 (4°), 126.9 (CH), 126.9 (CH), 127.4 (CH), 127.4 (CH), 128.7 (CH), 131.5 (CH), 139.4 (4°), 139.5 (4°), 139.7 (4°), 139.8 (4°), 141.6 (br, 4°); HRMS (FAB) m/z calcd for C76H86Br2NaO8[M・Na]+: 1395.4378, found 1395.4364.【０４５７】
合成例２９：化合物（１５ａ）の製造【０４５８】
【化６４】
2012121354.tif 000066
【０４５９】
攪拌子を入れた50 ml丸底ガラスフラスコに、上記の合成例９により得られた化合物（８ａ）102 mg（98.2μmol）、上記の合成例２により得られた化合物（５ｂ）500 mg（972μmol）、テトラキス（トリフェニルホスフィン）パラジウム（０）（Pd(PPh3)4）11.1 mg（9.60μmol）、炭酸銀（Ag3CO3）108 mg（355μmol）、及び乾燥ＴＨＦ10mLを入れた。その後、得られた混合物を撹拌しながら、60℃で19時間反応させた。反応混合物を室温まで冷却した後に、水でクエンチした。その後、酢酸エチル（EtOAc）で抽出し、有機相をNa2SO4で乾燥し、減圧下に濃縮した。粗生成物をシリカゲルカラムクロマトグラフィー（ヘキサン/ EtOAc = 3/1〜2/3）で精製し、無色固体の目的化合物93.9 mgを得た（収率58％）。【０４６０】
1H NMR (600 MHz, CDCl3) δ2.15 (br, 16H), 2.27-2.42 (m, 16H), 3.40 (s, 6H), 3.41 (s, 6H), 3.43 (s, 6H), 3.44 (s, 6H), 4.43 (s, 4H), 4.45 (s, 4H), 4.47 (s, 4H), 4.49 (s, 4H), 7.31 (d, J = 8 Hz, 4H), 7.43 (d, J = 8 Hz, 4H), 7.45-7.56 (m, 20H), 7.59 (d, J = 8 Hz, 4H), 7.63 (s, 4H); HRMS (FAB) m/z calcd for C94H108Br2NaO16[M・Na]+: 1673.5896, found 1673.5862.【０４６１】
合成例３０：輪状の化合物（１２ｂ−１）の製造（その２）【０４６２】
【化６５】
2012121354.tif 000067
【０４６３】
攪拌子を入れた50 ml丸底ガラスフラスコに、ビス（1,5-シクロオクタジエン）ニッケル（０）（Ni(cod)2）14.5 mg（52.7μmol）、上記の合成例２５により得られた化合物（１４−１）30.6 mg（25.0μmol）、及び2,2'-ビピリジル（2,2'-bipyridyl）7.82 mg（50.1μmol）を入れた。その後、乾燥ＴＨＦを15.5 mL添加した。得られた混合物を撹拌しながら、還流下に24時間反応させた。反応混合物を室温まで冷却した後に、シリカゲルでろ過し、酢酸エチル（EtOAc）で洗浄し、その後減圧下に溶媒を除去した。粗生成物をシリカゲルカラムクロマトグラフィー（ヘキサン/ EtOAc）で精製し、無色固体の目的化合物12.2 mgを得た（収率46％）。【０４６４】
合成例３１：輪状の化合物（２０ａ−１）の製造（その１）【０４６５】
【化６６】
2012121354.tif 000068
【０４６６】
攪拌子を入れた50 ml丸底ガラスフラスコに、上記の合成例２により得られた化合物（５ｂ）21.0 mg（40.9μmol）、上記の合成例９により得られた化合物（８ａ）49.4 mg（47.6μmol）、トリス（ジベンジリデンアセトン）二パラジウム（０）（Pd2(dba)3）3.8 mg（8.0μmol）、リン酸カリウム（K3PO4）84.9 mg（405μmol）、1,4-ジオキサン20mL及び水80μLを入れた。その後、得られた混合物を撹拌しながら、80℃で24時間反応させた。反応混合物を室温まで冷却した後に、シリカゲル層でろ過し、酢酸エチル（EtOAc）で洗浄し、その後減圧下に溶媒を除去した。粗生成物をシリカゲルカラムクロマトグラフィー（クロロホルム）、及び分取薄層クロマトグラフィー（CHCl3/EtOAc = 1/1）で精製し、無色固体の目的化合物9.3 mgを得た（収率20％）。【０４６７】
1H NMR (600 MHz, CD2Cl2, 35℃) δ 1.67 (s, 4H), 1.93-2.53 (m, 20H), 2.31 (br, 4H), 3.36 (s, 6H), 3.37 (s, 6H), 3.45 (s, 6H), 4.48 (s, 4H), 4.55 (s, 4H), 4.58 (s, 4H), 7.29 (d, J = 8 Hz, 4H), 7.40-7.47 (m, 12H), 7.60 (d, J = 8 Hz, 4H), 7.66 (d, J = 8 Hz, 4H), 7.68 (s, 4H); 13C NMR (150 MHz, CDCl3, 50℃) δ32.8 (CH2), 33.2 (CH2), 34.0 (CH2), 55.5 (CH3), 55.9 (CH3), 56.2 (CH3), 77.9 (4°), 78.3 (4°), 78.4 (4°), 92.2 (CH2), 92.3 (CH2), 92.6 (CH2), 126.6 (CH), 126.8 (CH), 126.8 (CH), 127.2 (CH), 127.3 (CH), 128.3 (CH), 139.3 (4°), 139.3 (4°), 139.5 (4°), 139.5 (4°); HRMS (FAB) m/z calcd for C34H50B2NaO8 [M・Na]+: 631.3584, found 631.3605.【０４６８】
合成例３２：化合物（２０ａ−１）の製造（その２）【０４６９】
【化６７】
2012121354.tif 000069
【０４７０】
攪拌子を入れた50 mlシュレンク管に、上記の合成例２５により得られた化合物（１４−１）29.5 mg（24.1μmol）、化合物（６ｄ）（1,4-ベンゼンジボロン酸ビス（ピナコール）エステル、1,4-benzenediboronic acid bis(pinacol) ester）11.1 mg（33.6μmol）、酢酸パラジウム（II）（Pd(OAc)2）2.15 mg（9.58μmol）、2-（ジシクロヘキシルホスフィノ）-2',4',6'-トリイソプロピル-1,1'-ビフェニル（X-Phos）4.57 mg（9.59μmol）、10 M NaOH水溶液20.0 mL（200μmol）及び1,4-ジオキサン20mLを入れた。その後、得られた混合物を撹拌しながら、80℃で17時間反応させた。さらに水を添加し、酢酸エチル（EtOAc）で抽出し、有機相をNa2SO4で乾燥し、減圧下に濃縮した。粗生成物をシリカゲルカラムクロマトグラフィー（クロロホルム）、及び分取薄層クロマトグラフィー（CHCl3/EtOAc = 1/1）で精製し、無色固体の目的化合物5.04 mgを得た（収率18％）。【０４７１】
1H NMR (600 MHz, CD2Cl2, 35℃) δ 1.67 (s, 4H), 1.93-2.53 (m, 20H), 2.31 (br, 4H), 3.36 (s, 6H), 3.37 (s, 6H), 3.45 (s, 6H), 4.48 (s, 4H), 4.55 (s, 4H), 4.58 (s, 4H), 7.29 (d, J = 8 Hz, 4H), 7.40-7.47 (m, 12H), 7.60 (d, J = 8 Hz, 4H), 7.66 (d, J = 8 Hz, 4H), 7.68 (s, 4H); 13C NMR (150 MHz, CDCl3, 50℃) δ32.8 (CH2), 33.2 (CH2), 34.0 (CH2), 55.5 (CH3), 55.9 (CH3), 56.2 (CH3), 77.9 (4°), 78.3 (4°), 78.4 (4°), 92.2 (CH2), 92.3 (CH2), 92.6 (CH2), 126.6 (CH), 126.8 (CH), 126.8 (CH), 127.2 (CH), 127.3 (CH), 128.3 (CH), 139.3 (4°), 139.3 (4°), 139.5 (4°), 139.5 (4°); HRMS (FAB) m/z calcd for C34H50B2NaO8 [M・Na]+: 631.3584, found 631.3605.【０４７２】
合成例３３：化合物（１９ａ）の製造【０４７３】
【化６８】
2012121354.tif 000070
【０４７４】
攪拌子を入れた20 ml J-Youngシュレンク管に、上記の合成例２８により得られた化合物（２１）70.0 mg（50.9μmol）、ビス（1,5-シクロオクタジエン）ニッケル（０）（Ni(cod)2）48.2 mg（17.5μmol）、2,2'-ビピリジル（2,2'-bipyridyl）27.1 mg（17.3μmol）、及び乾燥1,4-ジオキサン2 mLを入れた。その後、得られた混合物を撹拌しながら、80℃で24時間反応させた。室温まで冷却後、混合物を減圧下に濃縮した。生成物を酢酸エチル（EtOAc）で抽出し、Na2SO4で乾燥し、減圧下に濃縮した。粗生成物をシリカゲルカラムクロマトグラフィー（CHCl3/EtOAc = 2/1）で精製し、無色固体の目的化合物26.1 mgを得た（収率42％）。【０４７５】
1H NMR (600 MHz, CDCl3, 50℃) δ 1.86 (br, 4H), 2.08 (br, 4H), 2.21-2.47 (m, 16H), 3.39 (s, 6H), 3.44 (s, 6H), 3.44 (s, 6H), 4.52 (s, 4H), 4.54 (s, 4H), 4.62 (s, 4H), 7.35 (d, J = 8 Hz, 4H), 7.42 (d, J = 8 Hz, 4H), 7.44 (d, J = 8 Hz, 4H), 7.54 (d, J = 8 Hz, 8H), 7.56-7.62 (m, 16H); 13C NMR (150 MHz, CDCl3, 50℃) δ 32.8 (CH2), 33.4 (CH2), 33.7 (CH2), 55.7 (CH3), 55.8 (CH3), 56.2 (CH3), 77.9 (4ｏ), 78.0 (4ｏ), 78.3 (4ｏ), 92.2 (CH2), 92.4 (CH2), 92.5 (CH2), 126.8 (CH), 126.8 (CH), 126.8 (CH), 126.9 (CH), 127.2 (CH), 127.3 (CH), 127.5 (CH), 127.9 (CH), 139.2 (4°), 139.3 (4°), 139.4 (4°), 139.5 (4°), 139.6 (4°); HRMS (FAB) m/z calcd for C76H86NaO8 [M・Na]+: 1237.6011, found 1237.6014.【０４７６】
合成例３４：化合物（１８ａ）の製造【０４７７】
【化６９】
2012121354.tif 000071
【０４７８】
攪拌子を入れた50 ml丸底ガラスフラスコに、上記の合成例２９により得られた化合物（１５ａ）41.3 mg（25.0μmol）、ビス（1,5-シクロオクタジエン）ニッケル（０）（Ni(cod)2）13.8 mg（50.2μmol）、及び2,2'-ビピリジル（2,2'-bipyridyl）を入れた。乾燥ＴＨＦ12.5 mLを添加した後、得られた混合物を撹拌しながら、還流下に24時間反応させた。反応混合物を室温まで冷却した後、シリカゲルでろ過し、酢酸エチル（EtOAc）で洗浄し、その後減圧下に溶媒を除去した。粗生成物をシリカゲルカラムクロマトグラフィー（ヘキサン/EtOAc）で精製し、無色固体の目的化合物19.0 mgを得た（収率51％）。【０４７９】
1H NMR (600 MHz, CDCl3, 50℃) δ 1.90-2.46 (m, 32H), 3.38 (s, 6H), 3.40 (s, 6H), 3.40 (s, 6H), 3.45 (s, 6H), 4.40 (s, 4H), 4.42 (s, 4H), 4.50 (s, 4H), 4.52 (s, 4H), 7.42 (d, J = 8 Hz, 4H), 7.45-7.52 (m, 20H), 7.55 (d, J = 8 Hz, 4H), 7.59 (d, J = 8 Hz, 4H), 7.63 (s, 4H); HRMS (FAB) m/z calcd for C94H108NaO8[M・Na]+: 1515.7535, found 1515.7530.【０４８０】
合成例３５：［１０］シクロパラフェニレン（１３ａ）の製造【０４８１】
【化７０】
2012121354.tif 000072
【０４８２】
20 mLの攪拌機及び冷却器つきシュレンク管に、上記の合成例３１又は３２により得られた化合物（２０ａ−１）9.3 mg（8.2μmol）、硫酸水素ナトリウム・一水和物（NaHSO4・H2O）28 mg（20μmol）、乾燥ジメチルスルホキシド（ＤＭＳＯ）1.5 mL及び乾燥ｍ−キシレン（m-xylene）5 mLを入れ、攪拌しながら150℃で72時間加熱した。室温まで冷却した後、飽和炭酸水素ナトリウム（NaHCO3）水溶液でクエンチし、溶媒として酢酸エチル（EtOAc）を用いてセライトでろ過し、酢酸エチル（EtOAc）で抽出した。さらに、有機相をNa2SO4で乾燥した後に、減圧下に濃縮した。その後、ＴＬＣ（ヘキサン/CH2Cl2=1/1）により、黄色固体の目的化合物1.5 mgを得た（収率24％）。【０４８３】
1H NMR (600 MHz, CDCl3) δ 7.56 (s, 40H); 13C NMR (150 MHz, CDCl3) δ 127.4 (CH), 138.2 (4°); HRMS (MALDI) m/z calcd for C60H40 [M・]+: 760.3125, found: 760.3153.【０４８４】
合成例３６：［１１］シクロパラフェニレン（１３ｂ）の製造【０４８５】
【化７１】
2012121354.tif 000073
【０４８６】
20 mLの攪拌機及び冷却器つきシュレンク管に、上記の合成例３３により得られた化合物（１９ａ）20.7 mg（17.0μmol）、硫酸水素ナトリウム・一水和物（NaHSO4・H2O）51.6 mg（37.4μmol）、ｏ−クロラニル（o-chloranil）20.7 mg（84.2μmol）、乾燥ジメチルスルホキシド（ＤＭＳＯ）1.5 mL及び乾燥ｍ−キシレン（m-xylene）4 mLを入れた。攪拌しながら150℃で48時間加熱した。室温まで冷却した後、飽和炭酸水素ナトリウム（NaHCO3）水溶液でクエンチし、溶媒として酢酸エチル（EtOAc）を用いてセライトでろ過した。生成物を酢酸エチル（EtOAc）で抽出した。さらに、有機相をNa2SO4で乾燥した後に、減圧下に濃縮した。その後、ＴＬＣ（ヘキサン/CH2Cl2=1/1）により、黄色固体の目的化合物4.6 mgを得た（収率32％）。【０４８７】
1H NMR (600 MHz, CDCl3) δ 7.58 (s, 44H); 13C NMR (150 MHz, CDCl3) δ 127.3 (CH), 138.4 (4°); HRMS (MALDI) m/z calcd for C66H44 [M・]+: 836.3438, found: 836.3437。【０４８８】
合成例３７：［１３］シクロパラフェニレン（１３ｃ）の製造【０４８９】
【化７２】
2012121354.tif 000074
【０４９０】
20 mLの攪拌機及び冷却器つきシュレンク管に、上記の合成例３４により得られた化合物（１８ａ）4.0 mg（2.7μmol）、硫酸水素ナトリウム・一水和物（NaHSO4・H2O）7.4 mg（54μmol）、ｏ−クロラニル（o-chloranil）3.3 mg（13μmol）、乾燥ジメチルスルホキシド（ＤＭＳＯ）1.5 mL及び乾燥ｍ−キシレン（m-xylene）4 mLを入れた。攪拌しながら150℃で48時間加熱した。室温まで冷却した後、飽和炭酸水素ナトリウム（NaHCO3）水溶液でクエンチし、溶媒として酢酸エチル（EtOAc）を用いてセライトでろ過した。生成物を酢酸エチル（EtOAc）で抽出し、有機相をNa2SO4で乾燥した後に、減圧下に濃縮した。その後、ＴＬＣ（ヘキサン/CH2Cl2=1/1）により、黄色固体の目的化合物9.3 mgを得た（収率20％）。【０４９１】
1H NMR (600 MHz, CDCl3) δ 7.64 (s, 52H); 13C NMR (150 MHz, CDCl3) δ 127.4 (CH), 138.7 (4°); HRMS (MALDI) m/z calcd for C78H52 [M・]+: 988.4064, found: 988.4086.【０４９２】
実施例１（［１２］シクロパラフェニレン→ＣＮＴ）
サファイア単結晶基板(Ｃ面)上に、合成例２３（３）で得られた[１２]シクロパラフェニレン（[12]CPP）（４ａ）のトルエン溶液(0.001wt%)をスピンコートにて塗布した。スピンコートの条件は、回転数が4000rpm、回転時間は60secであった。【０４９３】
作成した[12]CPPを塗布したサファイア単結晶基板を、石英製の反応管の端部に設置したのち、反応管内の真空引きを行った(最終到達圧力は0.01 torr程度(1.33 Pa程度))。続いて、反応管にエタノールを供給(圧力 7 torr(933.25Pa))するとともに、電気炉で中央部を500℃まで加熱した。温度とエタノールの供給量が安定するまで待ったのち、[12]CPPを塗布したサファイア基板を反応管の中央部へ素早く移動させて、化学気相成長(CVD)によるナノチューブの成長を開始した。反応開始から15分後、サファイア単結晶基板を500℃の反応管中央部から室温の端部へと移動させることで、ナノチューブの成長を終了させた。【０４９４】
カーボンナノチューブの生成及び構造は、透過型電子顕微鏡（transmission electron microscope; TEM）観察及びラマン分光法によって評価した。なお、透過型電子顕微鏡はJEOL社製 JEM-2100F/HRを用い、ラマン分光器はHoriba Jobin Yvon社製 LabRAM HR-800を用いた。【０４９５】
透過型電子顕微鏡の観察結果を図２及び図３に示す。これらの図より得られたＣＮＴの直径を測定したところ、直径がほぼ均一なＣＮＴが得られていることが確認された（図４）。図４より、原料の[１２]シクロパラフェニレンに由来して、直径が１．５〜１．６ｎｍのＣＮＴが選択的に生成していることが確認された。【０４９６】
ラマン分光法によりＣＮＴの物性を測定した。ラマン分光法では、励起に用いるレーザーの励起波長によって検出されるＣＮＴが異なる。図５に、励起波長が４８８ｎｍ、５１４ｎｍ及び６３３ｎｍのレーザーを用いてＣＮＴを評価した結果を示す。合成したＣＮＴの直径は１．６ｎｍ程度であり、励起波長が４８８ｎｍ及び５１４ｎｍの場合には半導体性ＣＮＴが検出され、励起波長が６３３ｎｍの場合には金属性ＣＮＴが検出された。図５より、励起波長に４８８および６３３ｎｍを用いた場合にＣＮＴに特有のラマンバンドが観測された。つまり、今回得られたＣＮＴは半導体性及び金属性の両方の特性が混在している性質を有していることが確認された。【０４９７】
実施例２（［９］シクロパラフェニレン→ＣＮＴ）
サファイア単結晶基板(Ｃ面)上に、合成例２３（２）で得られた[９]シクロパラフェニレン（[9]CPP）（４ｂ）のトルエン溶液(0.001wt%)を スピンコートにて塗布した。スピンコートの条件は、回転数が4000rpm、回転時間は60secであった。【０４９８】
作成した[9]CPPを塗布したサファイア単結晶基板を、石英製の反応管の端部に設置したのち、反応管内の真空引きを行った(最終到達圧力は 0.01 torr程度(1.33 Pa程度))。続いて、反応管にエタノールを供給(圧力 7 torr(933.25Pa))するとともに、電気炉で中央部を500℃まで加熱した。温度とエタノールの供給量が安定するまで待ったのち、[9]CPPを塗布したサファイア基板を反応管の中央部へ素早く移動させて、化学気相成長(CVD)によるナノチューブの成長を開始した。 反応開始から15分後、サファイア単結晶基板を500℃の反応管中央部から室温の端部へと移動させることで、ナノチューブの成長を終了させた。【０４９９】
カーボンナノチューブの生成およびその構造はラマン分光法によって評価した。なお、ラマン分光器はHoriba Jobin Yvon社製 LabRAM HR-800を用いた。【０５００】
ラマン分光法によりＣＮＴの物性を測定した。図６に、励起波長が４８８ｎｍ、５１４ｎｍ及び ６３３ｎｍのレーザーを用いてＣＮＴを評価した結果を示す。直径が１．０ｎｍから１．２ｎｍ程度のＣＮＴであり、励起波長が４８８ｎｍ及び ５１４ｎｍの場合には半導体性ＣＮＴが検出され、励起波長が６３３ｎｍの場合には金属性ＣＮＴが検出された。図６より、励起波長に４８８、 ５１４、６３３ｎｍを用いた場合にＣＮＴに特有のラマンバンドが観測された。【０５０１】
実施例３（［１４］シクロパラフェニレン→ＣＮＴ）
合成例１２又は１３で得られた［１４］シクロパラフェニレン（３ａ）を実施例１と同様に処理したＣＮＴ。【０５０２】
実施例４（［１５］シクロパラフェニレン→ＣＮＴ）
合成例１５又は１６で得られた［１５］シクロパラフェニレン（３ｂ）を実施例１と同様に処理したＣＮＴ。【０５０３】
実施例５（［１６］シクロパラフェニレン→ＣＮＴ）
合成例１８で得られた［１６］シクロパラフェニレン（３ｃ）を実施例１と同様に処理したＣＮＴ。【０５０４】
実施例６（１個のナフチレンを含む［１４］シクロパラフェニレン→ＣＮＴ）
合成例２２で得られた化合物（３ｄ）を実施例１と同様に処理したＣＮＴ。【０５０５】
実施例７（［１０］シクロパラフェニレン→ＣＮＴ）
合成例３５で得られた［１０］シクロパラフェニレン（１３ａ）を実施例１と同様に処理したＣＮＴ。【０５０６】
実施例８（［１１］シクロパラフェニレン→ＣＮＴ）
合成例３６で得られた［１１］シクロパラフェニレン（１３ｂ）を実施例１と同様に処理したＣＮＴ。【０５０７】
実施例９（［１３］シクロパラフェニレン→ＣＮＴ）
合成例３７で得られた［１３］シクロパラフェニレン（１３ｃ）を実施例１と同様に処理したＣＮＴ。
【図１】
2012121354.tif 000080
【図２】
2012121354.tif 000081
【図３】
2012121354.tif 000082
【図４】
2012121354.tif 000083
【図５】
2012121354.tif 000084
【図６】
2012121354.tif 000085
【国際調査報告】
2012121354.tif 000086
2012121354.tif 000087
2012121354.tif 000088
2012121354.tif 000089